(57)【要約】  いくつかの実施形態において、プロセスは、第一剛性支持構造体によって第一固定形状に軟質ガラス基板の第一部分を固定するステップと、第一ディスプレイを当該軟質ガラス基板の第一部分または当該第一剛性支持構造体に取り付けるステップとを含む。当該第一部分を固定するステップおよび当該第一ディスプレイを取り付けるステップの後に、当該軟質ガラス基板の当該第一部分の当該第一固定形状および取り付けられた第一ディスプレイを維持しつつ、当該軟質ガラス基板の第二部分を第二固定形状へと冷間成形するステップ、当該軟質ガラス基板の当該第二部分を第二剛性支持構造体によって第二固定形状に固定するステップ。
2019537747.tif 000002
【特許請求の範囲】
【請求項１】
軟質ガラス基板の第一部分を第一剛性支持構造体によって第一固定形状に固定するステップと、
第一ディスプレイを該軟質ガラス基板の該第一部分または該第一剛性支持構造体に取り付けるステップと、
該第一部分を固定するステップおよび、該第一ディスプレイを取り付けるステップの後、該軟質ガラス基板の該第一部分の該第一固定形状および該取り付けられた第一ディスプレイを維持しながら：
該軟質ガラス基板の第二部分を第二固定形状に冷間成形するステップと、
該軟質ガラス基板の該第二部分を第二剛性支持構造体によって該第二固定形状に固定するステップと
を含む方法。
【請求項２】
前記第一ディスプレイは平面状であり、
前記第一固定形状が平面状であり、
前記第一ディスプレイを前記軟質ガラス基板の前記第一部分に取り付けるステップの後に、該軟質ガラス基板の該第一部分が、前記第一剛性支持構造体によって前記第一固定形状に固定される、請求項１に記載の方法。
【請求項３】
前記第一ディスプレイを前記軟質ガラス基板の前記第一部分に取り付けるステップの前に、該軟質ガラス基板の該第一部分が、前記第一剛性支持構造体によって前記第一固定形状に固定される、請求項１に記載の方法。
【請求項４】
前記第一固定形状が平面状である、請求項１または２に記載の方法。
【請求項５】
前記第一固定形状が非平面状である、請求項１または３に記載の方法。
【請求項６】
前記第一ディスプレイが非平面状である、請求項１または３に記載の方法。
【請求項７】
前記第一固定形状が、前記軟質ガラス基板の前記第一部分を冷間成形することによって形成される、請求項１から６のいずれか一項に記載の方法。
【請求項８】
前記第一ディスプレイの前記形状が、前記第一固定形状と同じである、請求項１から７のいずれか一項に記載の方法。
【請求項９】
前記第一剛性支持構造体が、前記軟質ガラス基板の前記第一部分に永久的に取り付けられる、請求項１から８のいずれか一項に記載の方法。
【請求項１０】
前記第二固定形状が非平面状である、請求項１から９のいずれか一項に記載の方法。
【請求項１１】
前記第二剛性支持構造体が、前記軟質ガラス基板の前記第二部分に永久的に取り付けられる、請求項１から１０のいずれか一項に記載の方法。
【請求項１２】
前記第一ディスプレイが、オプティカルボンディングまたはエアギャップボンディングから選択される方法を使用して、前記軟質ガラス基板または前記第一剛性支持構造体に取り付けられる、請求項１から１１のいずれか一項に記載の方法。
【請求項１３】
さらに、
前記軟質ガラス基板の第三部分を第三剛性支持構造体によって第三固定形状に固定するステップと、
第二ディスプレイを該軟質ガラス基板の該第三部分または該第三剛性支持構造体に取り付けるステップと、
を含み、
この場合：
該軟質ガラス基板の第二部分を第二固定形状に冷間成形するステップと、
該軟質ガラス基板の該第二部分を該第二剛性支持構造体によって該第二固定形状に固定するステップが、
該第三部分を固定するステップおよび該第二ディスプレイを取り付けるステップの後に、該軟質ガラス基板の該第三部分の該第三固定形状および取り付けられた第二ディスプレイを維持しながら実施される、請求項１から１２のいずれか一項に記載の方法。
【請求項１４】
前記軟質ガラス基板が、化学強化ガラスを含む、請求項１から１３のいずれか一項に記載の方法。
【請求項１５】
さらに、前記第一部分を固定するステップおよび前記第一ディスプレイを取り付ける前に、該軟質ガラス基板は平面のまま、該軟質ガラス基板に少なくとも１つのコーティングを適用するステップを含む、請求項１から１４のいずれか一項に記載の方法。
【請求項１６】
前記少なくとも１つのコーティングのうちの１つが、装飾的インクコーティングである、請求項１５に記載の方法。
【請求項１７】
前記少なくとも１つのコーティングのうちの１つが反射防止コーティングである、請求項１５または１６に記載の方法。
【請求項１８】
前記軟質ガラス基板が、前記第一剛性支持構造体に直接取り付けられる、請求項１から１７のいずれか一項に記載の方法。
【請求項１９】
さらに、接着の前に、前記第一剛性支持構造体および前記軟質ガラス基板のうちの少なくとも一方に接着剤を適用するステップを含む、請求項１から１８のいずれか一項に記載の方法。
【請求項２０】
前記軟質ガラス基板が、ローラーテープ、機械的保持器、プレス成形、またはダイ成形（ｄｉｅ  ｍｏｌｄｉｎｇ）から選択される方法を使用して前記第一剛性支持構造体に接着される、請求項１から１９のいずれか一項に記載の方法。
【請求項２１】
軟質ガラス基板の第一部分を第一剛性支持構造体によって第一固定形状に固定するステップと、
第一ディスプレイを該軟質ガラス基板の該第一部分または該第一剛性支持構造体に取り付けるステップと、
該第一部分を固定するステップおよび、該ディスプレイを取り付けるステップの後、該軟質ガラス基板の該第一部分の該第一固定形状および該取り付けられた第一ディスプレイを維持しながら：
該軟質ガラス基板の第二部分を第二固定形状に冷間成形するステップと、
該軟質ガラス基板の該第二部分を第二剛性支持構造体によって該第二固定形状に固定するステップと
を含む方法によって形成された物品。
【請求項２２】
剛性支持構造体によって非平面状の固定形状に固定された、冷間成形された軟質ガラス基板と、
該冷間成形された軟質ガラス基板に取り付けられたディスプレイと、
を含み、該ディスプレイと該冷間成形された軟質ガラス基板との間に残留応力が存在しない、物品。
【請求項２３】
軟質ガラス基板を非平面状の固定形状へと冷間成形するステップと、
該軟質ガラス基板を剛性支持構造に取り付けるステップと、
冷間成形ステップおよび該軟質ガラス基板を剛性支持構造体に取り付けるステップの後に、ディスプレイを該軟質ガラス基板または該剛性支持構造体に取り付けるステップと
を含む、方法。
【発明の詳細な説明】
【関連出願の相互参照】
【０００１】
本出願は、米国特許法第１１９条の下、２０１６年１０月２５日に出願された米国特許仮出願第６２／４１２，５４２号に対する優先権の恩典を主張するものであり、なお、本出願は、当該仮出願の内容に依拠し、ならびに当該仮出願の全体が参照により本明細書に組み入れられる。
【技術分野】
【０００２】
本開示は、湾曲した冷間成形ガラス基板、そのようなガラス基板を含む物品、ならびに関連プロセスに関する。
【背景技術】
【０００３】
湾曲したガラス基板は、多くの状況において望ましい。そのような状況の１つは、湾曲したディスプレイ用のカバーガラスとしての使用であり、それらは、電気製品、建築要素（例えば、壁、窓、組み立て式の家具、シャワードア、鏡など）、乗り物（例えば、自動車、航空機、船舶など）に組み入れられる。そのような湾曲したガラス基板を形成する既存の方法、例えば、熱間成形など、は、光学的歪および表面マーキングなどの欠点を有する。
【発明の概要】
【０００４】
いくつかの実施形態において、冷間成形されたガラス基板に取り付けられたディスプレイを含む物品、ならびにそのような物品を作製する方法について説明する。
【０００５】
いくつかの実施形態において、プロセスは、第一剛性支持構造体によって第一固定形状に軟質ガラス基板の第一部分を固定するステップと、第一ディスプレイを当該軟質ガラス基板の第一部分または当該第一剛性支持構造体に取り付けるステップとを含む。当該第一部分を固定するステップおよび当該第一ディスプレイを取り付けるステップの後、当該軟質ガラス基板の当該第一部分の当該第一固定形状および取り付けられた第一ディスプレイを維持しつつ、当該軟質ガラス基板の第二部分を第二固定形状へと冷間成形するステップ、当該軟質ガラス基板の当該第二部分を第二剛性支持構造体によって第二固定形状に固定するステップ。
【０００６】
いくつかの実施形態において、先述のパラグラフのいずれか１つに記載の実施形態はさらに、平面状の第一ディスプレイ、平面状の第一固定形状、および当該第一ディスプレイを上記軟質ガラス基板の上記第一部分に取り付けた後に、上記第一剛性支持構造体によって上記第一固定形状に固定される当該軟質ガラス基板の当該第一部分を含み得る。
【０００７】
いくつかの実施形態において、先述のパラグラフのいずれか１つに記載の実施形態はさらに、上記第一ディスプレイを上記軟質ガラス基板の上記第一部分に取り付ける前に、上記第一剛性支持構造体によって上記第一固定形状に固定される当該軟質ガラス基板の当該第一部分を含み得る。
【０００８】
いくつかの実施形態において、先述のパラグラフのいずれか１つに記載の実施形態はさらに、平面状または非平面状である上記第一固定形状を含み得る。
【０００９】
いくつかの実施形態において、先述のパラグラフのいずれか１つに記載の実施形態はさらに、平面形状または非平面形状を有する上記第一ディスプレイを含み得る。
【００１０】
いくつかの実施形態において、先述のパラグラフのいずれか１つに記載の実施形態はさらに、上記軟質ガラス基板の上記第一部分を冷間成形することによって形成される上記第一固定形状を含み得る。
【００１１】
いくつかの実施形態において、先述のパラグラフのいずれか１つに記載の実施形態はさらに、上記第一固定形状と同じ形状を有する第一ディスプレイを含み得る。
【００１２】
いくつかの実施形態において、先述のパラグラフのいずれか１つに記載の実施形態はさらに、上記軟質ガラス基板の上記第一部分に永久的に取り付けられた上記第一剛性支持構造体を含み得る。
【００１３】
いくつかの実施形態において、先述のパラグラフのいずれか１つに記載の実施形態はさらに、非平面状である上記第二固定形状を含み得る。
【００１４】
いくつかの実施形態において、先述のパラグラフのいずれか１つに記載の実施形態はさらに、上記軟質ガラス基板の上記第二部分に永久的に取り付けられた上記第二剛性支持構造体を含み得る。
【００１５】
いくつかの実施形態において、先述のパラグラフのいずれか１つに記載の実施形態はさらに、オプティカルボンディング（ｏｐｔｉｃａｌ  ｂｏｎｄｉｎｇ）またはエアギャップボンディング（ａｉｒ  ｇａｐ  ｂｏｎｄｉｎｇ）から選択される方法を使用して、上記軟質ガラス基板または上記第一剛性支持構造体に取り付けられた上記第一ディスプレイを含み得る。
【００１６】
いくつかの実施形態において、先述のパラグラフのいずれか１つに記載の実施形態はさらに、第三固定形状に上記軟質ガラス基板の第三部分を第三剛性支持構造体によって固定するステップと、当該軟質ガラス基板の当該第三部分または当該第三剛性支持構造体に第二ディスプレイを取り付けるステップとを含むプロセスを含み得る。当該プロセスはさらに、当該軟質ガラス基板の上記第二部分を上記第二固定形状に冷間成形するステップと、当該軟質ガラス基板の当該第二部分を上記第二剛性支持構造体によって当該第二固定形状に固定するステップとを含み、この場合、それは、当該第三部分を固定するステップおよび当該第二部分を取り付けるステップの後に、当該軟質ガラス基板の当該第三部分の当該第三固定形状および取り付けられた第二ディスプレイを維持しながら実施される。
【００１７】
いくつかの実施形態において、先述のパラグラフのいずれか１つに記載の実施形態はさらに、化学強化ガラスを含む上記軟質ガラス基板を含み得る。
【００１８】
いくつかの実施形態において、先述のパラグラフのいずれか１つに記載の実施形態はさらに、上記第一部分を固定するステップおよび上記第一ディスプレイを取り付けるステップの前に、上記軟質ガラス基板が平面のまま、当該軟質ガラス基板にコーティングを適用するステップをさらに含む上記プロセスを含み得る。
【００１９】
いくつかの実施形態において、先述のパラグラフのいずれか１つに記載の実施形態はさらに、装飾的インクコーティングである上記少なくとも１つのコーティングのうちの１つを含み得る。
【００２０】
いくつかの実施形態において、先述のパラグラフのいずれか１つに記載の実施形態はさらに、反射防止コーティングである、上記少なくとも１つのコーティングのうちの１つを含み得る。
【００２１】
いくつかの実施形態において、先述のパラグラフのいずれか１つに記載の実施形態はさらに、上記第一剛性支持構造体に直接取り付けられた上記軟質ガラス基板を含み得る。
【００２２】
いくつかの実施形態において、先述のパラグラフのいずれか１つに記載の実施形態はさらに、接着の前に上記第一剛性支持構造体および上記軟質ガラス基板のうちの少なくとも一方に接着剤を適用するステップをさらに含む上記プロセスを含み得る。
【００２３】
いくつかの実施形態において、先述のパラグラフのいずれか１つに記載の実施形態はさらに、ローラーテープ、機械的保持器、プレス成形、またはダイ成形（ｄｉｅ  ｍｏｌｄｉｎｇ）から選択される方法を使用して上記第一剛性支持構造体に接着された上記軟質ガラス基板を含み得る。
【００２４】
いくつかの実施形態において、先述のパラグラフのいずれか１つに記載の実施形態はさらに、軟質ガラス基板の第一部分を第一剛性支持構造体によって第一固定形状に固定するステップと、第一ディスプレイを当該軟質ガラス基板の当該第一部分または当該第一剛性支持構造体に取り付けるステップとを含むプロセスによって形成された物品を含み得る。当該第一部分を固定するステップおよび当該第一ディスプレイを取り付けるステップの後、当該軟質ガラス基板の当該第一部分の当該第一固定形状および取り付けられた第一ディスプレイを維持しつつ、当該軟質ガラス基板の第二部分を第二固定形状へと冷間成形するステップ、当該軟質ガラス基板の当該第二部分を第二剛性支持構造体によって第二固定形状に固定するステップ。
【００２５】
いくつかの実施形態において、先述のパラグラフのいずれか１つに記載の実施形態はさらに、剛性支持構造体によって非平面状固定形状に固定された冷間成形された軟質ガラス基板と、当該冷間成形された軟質ガラス基板に取り付けられたディスプレイとを含む物品を含み得る。
【００２６】
いくつかの実施形態において、先述のパラグラフのいずれか１つに記載の実施形態はさらに、上記ディスプレイと上記冷間成形された軟質ガラス基板との間に残留応力の存在しない物品を含み得る。
【００２７】
いくつかの実施形態において、先述のパラグラフのいずれか１つに記載の実施形態はさらに、軟質ガラス基板を非平面状の固定形状へと冷間成形するステップと、当該軟質ガラス基板を剛性支持構造体に取り付けるステップと、冷間成形ステップおよび当該軟質ガラス基板を剛性支持構造体に取り付けるステップの後にディスプレイを当該軟質ガラス基板または当該剛性支持構造体に取り付けるステップとを含むプロセスを含み得る。
【図面の簡単な説明】
【００２８】
本明細書に組み入れられる添付の図は、本明細書の一部を形成し、本開示の実施形態を例示するものである。当該図はさらに、説明と共に、開示される実施形態の原理を説明する助けになり、ならびに当業者が本開示の実施形態を作製し使用することを可能にするのに役立つ。これらの図は、例示であることが意図され、限定することを意図するものではない。本開示は、概して、これらの実施態様との関連において説明されるが、本開示の範囲をこれらの特定の実施態様に制限することを意図するものではないことは理解されるべきである。図面では、同様の参照番号は、同一の要素または機能的に類似した要素を示す。
【図１Ａ】支持構造体を伴うガラス基板の上面図を示す。
【図１Ｂ】図１Ａに示された１−１’に沿った、支持構造体を伴うガラス基板の断面図を示す。
【図２Ａ】ガラス基板に直接取り付けられたディスプレイの上面図を示す。
【図２Ｂ】図２Ａに示された２−２’に沿った、ガラス基板に直接取り付けられたディスプレイの断面図を示す。
【図３Ａ】ガラス基板に取り付けられたディスプレイの上面図を示す。
【図３Ｂ】図３Ａに示された３−３’に沿った、ガラス基板に取り付けられたディスプレイの断面図を示す。
【図４Ａ】支持構造体に直接取り付けられたディスプレイの上面図を示す。
【図４Ｂ】図４Ａに示された４−４’に沿った、支持構造体に取り付けられたディスプレイの断面図を示す。
【図５】非平面状ガラス基板に取り付けられた平面状ディスプレイの断面図を示す。
【図６】支持構造体に取り付けられた平面状ディスプレイを覆う非平面状ガラス基板の断面図を示す。
【図７】非平面状ガラス基板に直接取り付けられた非平面状ディスプレイの断面図を示す。
【図８】支持構造体に取り付けられた非平面状ディスプレイを覆う非平面状ガラス基板の断面図を示す。
【図９Ａ】冷間成形されたガラス基板にディスプレイを取り付けるプロセスフローチャートを示す。
【図９Ｂ】冷間成形されたガラス基板にディスプレイを取り付けるプロセスフローチャートを示す。
【図１０Ａ】ガラス基板に直接取り付けられたディスプレイと、第二剛性支持構造体を伴う当該基板における冷間成形された部分の上面図を示す。
【図１０Ｂ】図１０Ａに示された５−５’に沿った、ガラス基板に直接取り付けられたディスプレイと、第二剛性支持構造体を伴う当該基板における冷間成形された非平面状部分の断面図を示す。
【図１１】ガラス基板に直接取り付けられた２つのディスプレイの断面図を示す。
【図１２】ガラス基板に直接取り付けられた２つの隣接するディスプレイの断面図を示す。
【図１３Ａ】ガラス基板の平面状第一部分に直接取り付けられた２つのディスプレイと、剛性支持構造体によって支えられた当該ガラス基板における冷間成形された非平面状部分の上面図を示す。
【図１３Ｂ】図１３Ａに示される６−６’に沿った、ガラス基板の平面状第一部分に直接取り付けられた２つのディスプレイと、剛性支持構造体によって支えられた当該ガラス基板における冷間成形された非平面状部分の断面図を示す。
【図１４】接着層および支持構造体に対してガラス基板をプレスするようにピンが選択的に作動する、冷間成形プロセスを示す。
【図１５Ａ】モールド（ｍｏｌｄ）が剛性支持構造体に対してガラス基板をプレスする、例示的プレス成形プロセスを示す。
【図１５Ｂ】プレス成形された、冷間成形物品を示す。プレス成形の後、プレスモールド（ｐｒｅｓｓ−ｍｏｌｄ）は取り外される。
【図１６】非平面状剛性支持構造体に接着された冷間成形されたガラス基板を含む自動車内装ディスプレイを示す。
【図１７Ａ】ガラス基板に固定された剛性支持構造体の上面図を示す。
【図１７Ｂ】ガラス基板に固定された剛性支持構造体の断面図を示す。
【図１７Ｃ】剛性支持構造体が固定されたまま、ガラス基板に取り付けられたディスプレイの上面図を示す。
【図１７Ｄ】剛性支持構造体が固定されたまま、ガラス基板に取り付けられたディスプレイの断面図を示す。
【図１８】剛性支持構造体を固定するステップおよびガラス基板を冷間成形するステップの後にディスプレイが取り付けられるプロセスのフローチャートを示す。
【発明を実施するための形態】
【００２９】
自動車製造は、今日のドライバーおよび乗客とより良好に関係し、保護し、および安全に知らせる内装を作製する。産業は、自動運転に向かって進んでいるため、大きな形式の魅力的なディスプレイを作製する必要がある。既に、いくつかのＯＥＭからの新しいモデルにおいてタッチ機能を含むより大きなディスプレイへの傾向がある。そのような傾向は、電気製品、建築要素（例えば、壁、窓、組み立て式の家具、シャワードア、鏡など）、および他の乗り物（例えば、航空機、船舶など）にも現れている。しかしながら、これらのディスプレイの大部分は、２次元プラスチックカバーレンズからなる。
【００３０】
自動車内装産業および関連産業に現れているこれらの傾向により、三次元の透明な表面を作製するための低コスト技術を開発することが必要とされている。強化ガラス材料、例えば、化学強化ガラス材料、熱強化ガラス材料、および／または機械的に強化されたガラス材料など、は、特に当該ガラス基板がディスプレイのための湾曲したカバーガラスとして使用される場合、そのような表面としての使用にとって特に望ましい。
【００３１】
しかしながら、湾曲したガラス表面を形成するための多くの方法が、ガラス基板に熱間成形プロセス（ガラス基板を当該ガラスの転移温度より高い温度に加熱するステップを含む）を施すステップを伴う。そのようなプロセスは、関与する高温のため、エネルギー集約的であり得、そのようなプロセスは、製品に対して多大なコストを加える。その上、熱間成形プロセスは、強度劣化を引き起こす場合があり、またはガラス基板上に存在する任意のコーティング、例えば、反射防止（ＡＲ）コーティングまたはインクコーティングなど、を損傷する場合がある。さらに、熱間成形プロセスは、ガラス自体に、望ましくない特性、例えば、歪およびマーキングなど、を付与する場合がある。
【００３２】
平面状ガラス基板は、湾曲形状または三次元形状を有するように、「冷間成形」され得る。本明細書において使用される場合、「冷間成形」は、ガラスのガラス転移温度より低い温度においてガラス基板を曲げることを意味する。いくつかの実施形態において、冷間成形ステップは、８０°Ｆ未満の温度において行われる。冷間成形されたガラス基板は、対向する主要面と湾曲した形状を有する。当該対向する主要面は、冷間成形の際に生じたお互いに異なる表面応力を示す。当該応力は、冷間成形プロセスによって生じた表面圧縮応力または引張応力を含む。ガラス基板は、ガラス転移温度よりかなり低い温度に維持されるため、これらの応力は、熱的に緩和されない。
【００３３】
いくつかの実施形態において、冷間成形されたガラス基板は、「展開可能」表面を形成する。展開可能表面は、ゼロガウス曲率を有する表面、すなわち、表面の平面内において伸縮することなく平面へと平らにすることができる表面である。展開可能表面の例としては、円錐、円柱、オロイド（ｏｌｏｉｄ）、正接展開可能表面、またはそれらの一部が挙げられる。単一の曲線上に突出する表面は、展開可能表面である。その一方で、ほとんどの平滑面は、非ゼロガウス曲率を有し、非展開可能表面であり、球形は、平面へと回転することができないため、非展開可能形状または表面の例である。
【００３４】
表面上の任意のポイントにおいて、表面に対して垂直な法線ベクトルを見出すことができ、当該法線ベクトルを含む平面は、法平面と呼ばれる。法平面と当該表面との交差点は、法切断と呼ばれる曲線を形成するであろうし、この曲線の曲率は、法曲率である。法曲率は、どの法平面を考えるかに応じて変わる。そのような平面の１つは、そのような曲率に対する最大値を有するであろうし、別の平面は、最小値を有するであろう。これらの最大値および最小値は、主曲率と呼ばれる。
【００３５】
幾何学上、ガウス曲率は、任意の表面の曲率の固有尺度として定義され、任意の空間に等尺的に埋め込まれる方法ではなく、表面上において測定された距離のみに依存する。ガウス曲率は、主曲率ＫｍａｘおよびＫｍｉｎの積としても定義することができる。展開可能表面のガウス曲率は、どこでもゼロであるため、展開可能表面の最大および最小主曲率は、方程式（１）として書くことができ：
【００３６】
【数１】
2019537747.tif 000003
【００３７】
【数２】
2019537747.tif 000004
【００３８】
【数３】
2019537747.tif 000005
【００３９】
【数４】
2019537747.tif 000006
【００４０】
この場合、Ｈは、当該表面の平均曲率である。
方程式（２）におけるＫｍａｘおよび方程式（４）におけるＫｍｉｎは、表面の非ゼロ主曲率と呼ばれる。
【００４１】
いくつかの実施形態において、冷間成形されたガラス基板は、複雑な展開可能形状を有する。複雑な展開可能形状は、２つ以上の展開可能形状、例えば、円錐、円柱、オロイド、平面、および正接展開可能表面など、の組み合わせを意味する。例えば、複雑な展開可能形状は、少なくとも平面と少なくとも凹面との組み合わせ、または少なくとも平面と少なくとも凸面との組み合わせ、または少なくとも凹面と少なくとも凸面との組み合わせであり得る。
【００４２】
いくつかの実施形態において、複雑な展開可能形状は、平面、円錐、円柱、および他の展開可能表面の組み合わせによっても形成され得、内向きおよび外向きの両方の湾曲を伴う。いくつかの実施形態において、平面、円錐、円柱、および他の展開可能表面の組み合わせは、１つの展開可能表面から別の展開可能表面へ向かう間に鋭角を形成しないような方法であり得る。
【００４３】
いくつかの実施形態において、複雑な展開可能形状または複雑な展開可能表面は、１つまたは複数の平面部分、１つまたは複数の円錐部分、１つまたは複数の円柱部分、ならびに／あるいは１つまたは複数の他の展開可能表面部分を含み得る。
【００４４】
いくつかの実施形態において、当該物品は、シートとして提供される、（本明細書において説明される物品のいくつかの実施形態へと形状化される前に）強化されているガラス基板を含み得る。例えば、当該ガラス基板は、熱強化、化学強化、および機械的強化の任意の１つまたは複数によって、あるいはそれらの組み合わせによって、強化され得る。いくつかの実施形態において、強化されたガラス基板は、その基板の表面から圧縮応力深さ（または圧縮応力層の深さ、またはＤＯＬ）まで広がる圧縮応力（ＣＳ）層を有する。圧縮の深さは、圧縮応力が引張応力へと替わる深さである。引張応力を示す、ガラス基板内の領域は、多くの場合、中央張力（ｃｅｎｔｒａｌ  ｔｅｎｓｉｏｎ）層またはＣＴ層と呼ばれる。
【００４５】
本明細書において使用される場合、「熱強化された」は、ガラス基板の強度を向上させるために加熱処理されたガラス基板を意味する。熱強化されたガラス基板において、ＣＳ層は、当該基板をガラス転移温度より高い温度（すなわち、ガラス軟化点付近の温度またはガラス軟化点に迫る温度）に加熱し、次いで、当該ガラスの内部領域より急速にガラス表面領域を冷却することによって形成される。表面領域と内部領域との間の冷却速度の差が、表面に残留ＣＳ層を生じさせる。
【００４６】
熱強化プロセスによって生じさせる表面圧縮の程度に影響を及ぼす因子としては、空気急冷温度（ａｉｒ−ｑｕｅｎｃｈ  ｔｅｍｐｅｒａｔｕｒｅ）、体積、および少なくとも１０，０００重量ポンド毎平方インチ（ｐｓｉ）（約６８．９５ＭＰａ）の表面圧縮を生じる他の可変因子が挙げられる。化学強化されたガラス基板において、ガラスネットワークが緩むことができる温度よりも低い温度での、より大きいイオンによるより小さいイオンとの置き換えは、ガラス表面におけるイオンの分配を生じさせ、それは、結果として応力プロファイルを生じる。入ってきたイオンのより大きい体積は、表面から広がるＣＳ層を生じ、ガラスの中心においてＣＴ層を生じる。化学強化は、イオン交換プロセスによって達成され得、当該プロセスは、所定の期間における溶融塩浴中へのガラス基板の浸漬を含み、それにより、当該ガラス基板の表面または表面付近のイオンが当該塩浴のより大きい金属イオンと交換されることを可能にする。いくつかの実施形態において、当該溶融塩浴の温度は、約３７５℃から約４５０℃であり、当該所定の期間は、約４時間から約８時間の範囲である。一実施例において、ガラス基板中のナトリウムイオンは、溶融浴、例えば、硝酸カリウム塩浴など、からのカリウムイオンで置き換えられるが、より大きい原子半径を有する他のアルカリ金属イオン、例えば、ルビジウムまたはセシウムなど、も、当該ガラス中のより小さいアルカリ金属イオンと置き換わることができる。別の実施例において、ガラス基板中のリチウムイオンは、硝酸カリウム、硝酸ナトリウム、またはそれらの組み合わせを含み得る溶融浴からのカリウムイオンおよび／またはナトリウムイオンで置き換えられるが、より大きい原子半径を有する他のアルカリ金属イオン、例えば、ルビジウムまたはセシウムなど、も、当該ガラス中のより小さいアルカリ金属イオンと置き換わることができる。いくつかの実施形態において、ガラス基板中のより小さいアルカリ金属イオンは、Ａｇ＋イオンで置き換えることができる。同様に、他のアルカリ金属塩、例えば、これらに限定されるわけではないが、硫酸塩、リン酸塩、ハロゲン化物など、も、当該イオン交換プロセスにおいて使用することができる。当該ガラス基板は、単一の浴あるいは、お互いに同じまたは異なる組成および／または温度を有し得る複数の連続する浴に浸漬され得る。いくつかの実施形態において、そのような複数の浴における浸漬は、お互いに異なる期間であってもよい。
【００４７】
機械的に強化されたガラス基板において、ＣＳ層は、ガラス基板の一部分の間の熱膨張係数の不一致によって生じる。
【００４８】
強化されたガラス基板において、ＤＯＬは、以下の近似関係によってＣＴ値に関連し：（方程式５）
【００４９】
【数５】
2019537747.tif 000007
【００５０】
式中、厚さは、当該強化されたガラス基板の総厚さであり、圧縮応力層深さ（ＤＯＬ）は、圧縮応力の深さである。特に明記されない限り、中央張力ＣＴおよび圧縮応力ＣＳは、本明細書においてメガパスカル（ＭＰａ）で表現され、その一方で、厚さおよび圧縮応力層深さＤＯＬは、ミリメートルまたはマイクロメートルで表現される。特に明記されない限り、当該ＣＳ値は、表面において測定された値であり、ＣＴ値は、引張応力値（方程式５によって特定される場合）である。
【００５１】
いくつかの実施形態において、強化されたガラス基板は、３００ＭＰａ以上、例えば、４００ＭＰａ以上、４５０ＭＰａ以上、５００ＭＰａ以上、５５０ＭＰａ以上、６００ＭＰａ以上、６５０ＭＰａ以上、７００ＭＰａ以上、７５０ＭＰａ以上、または８００ＭＰａ以上、の表面ＣＳを有することができる。いくつかの実施形態において、当該表面ＣＳは、ガラス基板における最大ＣＳである。当該強化されたガラス基板は、１５マイクロメートル以上、２０マイクロメートル以上（例えば、２５マイクロメートル、３０マイクロメートル、３５マイクロメートル、４０マイクロメートル、４５マイクロメートル、５０マイクロメートルまたはそれ以上）のＤＯＬ、および／または１０ＭＰａ以上、２０ＭＰａ以上、３０ＭＰａ以上、４０ＭＰａ以上（例えば、４２ＭＰａ、４５ＭＰａ、または５０ＭＰａまたはそれ以上）かつ１００ＭＰａ未満（例えば、９５ＭＰａ、９０ＭＰａ、８５ＭＰａ、８０ＭＰａ、７５ＭＰａ、７０ＭＰａ、６５ＭＰａ、６０ＭＰａ、５５ＭＰａまたはそれ以下）のＤＯＬを有し得る。１つまたは複数の特定の実施形態において、当該強化されたガラス基板は、以下：５００ＭＰａを超える表面ＣＳ、１５マイクロメートルを超えるＤＯＬ、および１８ＭＰａを超える最大ＣＴ、のうちの１つまたは複数を有する。
【００５２】
当該ＣＳおよびＤＯＬは、Ｏｒｉｈａｒａ  Ｉｎｄｕｓｔｒｉａｌ，Ｃｏ．，Ｌｔｄ．（東京、日本）によって製造された市販のＦＳＭ−６０００計器などの表面応力計によって特定され得る。表面応力測定は、ガラスの複屈折に関連する、応力光係数（ＳＯＣ）の正確な測定に依拠する。一方で、ＳＯＣは、当技術分野において公知の方法、例えば、ファイバーおよび４点曲げ方法、これらは両方とも、「Ｓｔａｎｄａｒｄ  Ｔｅｓｔ  Ｍｅｔｈｏｄ  ｆｏｒ  Ｍｅａｓｕｒｅｍｅｎｔ  ｏｆ  Ｇｌａｓｓ  Ｓｔｒｅｓｓ−Ｏｐｔｉｃａｌ  Ｃｏｅｆｆｉｃｉｅｎｔ」と題されるＡＳＴＭ規格Ｃ７７０−９８（２０１３）に記載されており、なお、それらの内容は、参照によりその全体が本明細書に組み入れられる、ならびにバルクシリンダー法など、によって測定される。
【００５３】
当該ガラス基板のための材料は、変えることができる。本明細書において説明される物品を形成するために使用されるガラス基板は、非晶質または結晶質であり得る。これに関して、用語「ガラス」の使用は一般的であり、厳密に非晶質の材料以外も包含することが意図される。いくつかの実施形態による非晶質ガラス基板は、ソーダ石灰ガラス、アルカリアルミノケイ酸ガラス、アルカリ含有ホウケイ酸ガラス、およびアルカリアルミノホウケイ酸ガラスから選択することができる。結晶質ガラス基板の例は、ガラス−セラミック、サファイア、またはスピネルを含み得る。ガラス−セラミックの例は、Ｌｉ２Ｏ−Ａｌ２Ｏ３−ＳｉＯ２系（すなわち、ＬＡＳ系）ガラス−セラミック、ＭｇＯ−Ａｌ２Ｏ３−ＳｉＯ２系（すなわち、ＭＡＳ系）ガラス−セラミック、ならびにムライト、スピネル、α−クォーツ、β−クォーツ固溶体、ペタライト、二ケイ酸リチウム、β−スポジュメン、ネフェリン、およびアルミナのうちの任意の１つまたは複数による結晶相を含むガラスセラミックを含む。
【００５４】
ガラス基板は、様々な異なるプロセスを使用して提供され得る。例えば、例示的ガラス基板を成形する方法としては、フロートガラス法およびダウンドロー法、例えば、フュージョンドロー法およびスロットドロー法など、が挙げられる。フロートガラス法によって調製されるガラス基板は、溶融ガラスを溶融金属、典型的にはスズ、の床の上に流すことによって作製される滑らかな表面および均一な厚さによって特徴付けられ得る。例示的プロセスにおいて、溶融スズ床の表面上に供給される溶融ガラスは、浮遊ガラスリボンを形成する。当該ガラスリボンは、スズ浴に沿って流れる際に、スズからローラー上へと持ち上げることができる固体ガラス基板へと固化するまで温度は徐々に下がる。当該浴から持ち上げられると、当該ガラス基板はさらに冷却され得て、内部応力を減らすためにアニール処理され得る。
【００５５】
ダウンドロー法では、比較的無傷なままの表面、特にフュージョンドロー法によって製造された表面、を有する、均一な厚さのガラス基板が製造される。当該ガラス基板の平均曲げ強度は、表面のキズの量およびサイズによって影響を受けるため、最小限しか接触していない無傷なままの表面は、より高い初期強度を有する。ダウンドローガラス基板は、約２ミリメートル未満の厚さを有するシートに引き出され得る。さらに、ダウンドローされたガラス基板は、コスト高な研削およびポリッシュ研磨を行うことなく最終用途において使用することができる、非常に平坦で滑らかな表面を有する。
【００５６】
フュージョンドロー法は、例えば、溶融したガラス原材料を受け入れるための経路を有するドロータンクを使用する。当該経路は、その両側に、経路の長さに沿って上部が開放された堰を有している。当該経路が溶融材料で満たされると、溶融ガラスは堰からオーバーフローする。重力により、当該溶融ガラスは、２つの流動するガラスフィルムとして、ドロータンクの外側表面を下方へと流れる。当該ドロータンクのこれらの外側表面は、下方へとそして内部方向へと延びており、そのため、溶融ガラスは、ドロータンクの下方の端部において合流する。当該２つの流動ガラスフィルムがこの端部において合わさることにより、融合して単一の流動するガラスのシートを形成する。フュージョンドロー法は、経路を越えて流れる２つのガラスフィルムが一緒に融合するため、結果として生じるガラスの単一のシートのどちらの外側表面も、当該設備のいかなる部品にも接触していないという利点を提供する。したがって、フュージョンドローによるガラスのシートの表面特性は、そのような接触による影響を受けない。
【００５７】
スロットドロー法は、フュージョンドロー法とは異なっている。スロットドロー法では、溶融原材料ガラスが、ドロータンクへと提供される。ドロータンクの底には、スロットの長さに広がるノズルを備えた開口スロットがある。溶融ガラスは、当該スロット／ノズルを通って流れ、連続シートとして下方のアニール処理領域へと引かれる。
【００５８】
以下において、当該ガラス基板における使用のための例示的組成物について説明する。例示的ガラス組成物の１つは、ＳｉＯ２、Ｂ２Ｏ３、およびＮａ２Ｏを含み、この場合、（ＳｉＯ２＋Ｂ２Ｏ３）≧６６モル％およびＮａ２Ｏ≧９モル％である。いくつかの実施形態において、好適なガラス組成物は、さらに、Ｋ２Ｏ、ＭｇＯ、およびＣａＯのうちの少なくとも１つを含む。いくつかの実施形態において、当該ガラス組成物は、６１から７５モル％のＳｉＯ２；７から１５モル％のＡｌ２Ｏ３；０から１２モル％のＢ２Ｏ３；９から２１モル％のＮａ２Ｏ；０から４モル％のＫ２Ｏ；０から７モル％のＭｇＯ；および０から３モル％のＣａＯを含み得る。
【００５９】
さらなる例示的ガラス組成物は、６０から７０モル％のＳｉＯ２、６から１４モル％のＡｌ２Ｏ３、０から１５モル％のＢ２Ｏ３、０から１５モル％のＬｉ２Ｏ、０から２０モル％のＮａ２Ｏ、０から１０モル％のＫ２Ｏ、０から８モル％のＭｇＯ、０から１０モル％のＣａＯ、０から５モル％のＺｒＯ２、０から１モル％のＳｎＯ２、０から１モル％のＣｅＯ２、５０ｐｐｍ未満のＡｓ２Ｏ３、および５０ｐｐｍ未満のＳｂ２Ｏ３を含み、この場合、１２モル％≦（Ｌｉ２Ｏ＋Ｎａ２Ｏ＋Ｋ２Ｏ）≦２０モル％および０モル％≦（ＭｇＯ＋ＣａＯ）≦１０モル％である。
【００６０】
さらなる例示的ガラス組成物は、６３．５から６６．５モル％のＳｉＯ２、８から１２モル％のＡｌ２Ｏ３、０から３モル％のＢ２Ｏ３、０から５モル％のＬｉ２Ｏ、８から１８モル％のＮａ２Ｏ、０から５モル％のＫ２Ｏ、１から７モル％のＭｇＯ、０から２．５モル％のＣａＯ、０から３モル％のＺｒＯ２、０．０５から０．２５モル％のＳｎＯ２、０．０５から０．５モル％のＣｅＯ２、５０ｐｐｍ未満のＡｓ２Ｏ３、および５０ｐｐｍ未満のＳｂ２Ｏ３を含み、この場合、１４モル％≦（Ｌｉ２Ｏ＋Ｎａ２Ｏ＋Ｋ２Ｏ）≦１８モル％および２モル％≦（ＭｇＯ＋ＣａＯ）≦７モル％である。
【００６１】
いくつかの実施形態において、アルカリアルミノケイ酸ガラス組成物は、アルミナ、少なくとも１種のアルカリ金属、および、いくつかの実施形態では５０モル％を超えるＳｉＯ２、いくつかの実施形態では少なくとも５８モル％のＳｉＯ２、ならびにいくつかの実施形態では少なくとも６０モル％のＳｉＯ２を含み、この場合、比率（（Ａｌ２Ｏ３＋Ｂ２Ｏ３）／Σ改質剤）＞１であり、この場合、当該比率において、成分はモル％で表され、改質剤はアルカリ金属酸化物である。このガラス組成物は、いくつかの実施形態において、５８から７２モル％のＳｉＯ２、９から１７モル％のＡｌ２Ｏ３、２から１２モル％のＢ２Ｏ３、８から１６モル％のＮａ２Ｏ、および０から４モル％のＫ２Ｏを含み、この場合、比率（（Ａｌ２Ｏ３＋Ｂ２Ｏ３）／Σ改質剤）＞１である。
【００６２】
いくつかの実施形態において、当該ガラス基板は、６４から６８モル％のＳｉＯ２、１２から１６モル％のＮａ２Ｏ、８から１２モル％のＡｌ２Ｏ３、０から３モル％のＢ２Ｏ３、２から５モル％のＫ２Ｏ、４から６モル％のＭｇＯ、および０から５モル％のＣａＯを含むアルカリアルミノケイ酸ガラス組成物を含み得、この場合、６６モル％≦ＳｉＯ２＋Ｂ２Ｏ３＋ＣａＯ≦６９モル％、Ｎａ２Ｏ＋Ｋ２Ｏ＋Ｂ２Ｏ３＋ＭｇＯ＋ＣａＯ＋ＳｒＯ＞１０モル％、５モル％≦ＭｇＯ＋ＣａＯ＋ＳｒＯ≦８モル％、（Ｎａ２Ｏ＋Ｂ２Ｏ３）−Ａｌ２Ｏ３≦２モル％、２モル％≦Ｎａ２Ｏ−Ａｌ２Ｏ３≦６モル％、および４モル％≦（Ｎａ２Ｏ＋Ｋ２Ｏ）−Ａｌ２Ｏ３≦１０モル％である。
【００６３】
いくつかの実施形態において、当該ガラス基板は、２モル％以上のＡｌ２Ｏ３および／またはＺｒＯ２、または４モル％以上のＡｌ２Ｏ３および／またはＺｒＯ２を含むアルカリアルミノケイ酸ガラス組成物を含み得る。
【００６４】
いくつかの実施形態において、ガラス基板のために使用される当該組成物は、０から２モル％の、Ｎａ２ＳＯ４、ＮａＣｌ、ＮａＦ、ＮａＢｒ、Ｋ２ＳＯ４、ＫＣｌ、ＫＦ、ＫＢｒ、およびＳｎＯ２を含む群から選択される少なくとも１種の清澄剤と共にバッチ処理され得る。当該物品は、ガラスの単一のシートまたはラミネートであり得る。いくつかの実施形態により、ラミネートは、対向するガラス基板、例えば、本明細書において説明されるガラス基板など、を意味する。いくつかの実施形態において、当該ガラス基板は、中間層、例えば、ポリ（ビニルブチラール）（ＰＶＢ）、エチレンビニルアセテート（ＥＶＡ）、ポリ塩化ビニル（ＰＶＣ）、イオノマー、および熱可塑性ポリウレタン（ＴＰＵ）など、によって分離され得る。ラミネートの一部を形成するガラス基板は、上記において説明されるように強化することができる（化学的、熱的、および／または機械的に）。したがって、いくつかの実施形態によるラミネートは、中間層によって一緒に接着された少なくとも２つのガラス基板を含み、この場合、第一ガラス基板は第一層を形成し、第二ガラス基板が第二層を形成する。当該第二層は、ディスプレイの使用者の方を向き得（すなわち、乗り物の内装、電化製品における使用者に面するパネル、または建築要素における使用者に面する表面）、その一方で、第一層は、反対方向を向き得る。乗り物用途、例えば、自動車の窓ガラスなど、では、当該第一層は、乗り物または自動車の内装に対して露出され、当該第二層は、自動車の外部環境を向いている。いくつかの実施形態において、当該ユーザーインタフェースは、自動車の窓ガラスにおいて使用される場合、当該ラミネートの内装、外装、または内装と外装の両方から生じ得る。乗り物用途、例えば、自動車の内装など、において、当該第二層は、露出されず、その下の支持体（例えば、ディスプレイ、ダッシュボード、センターコンソール、計器パネル、背もたれ、シート前部、床板、戸板、柱、アームレストなど）上に配置され、当該第一層は、乗り物または自動車の内装、したがって使用者に対して露出される。建築用途では、当該第二層は、建物、部屋、または家具インテリアに対して露出され、当該第一層は、建物、部屋、または家具の外部環境を向いている。
【００６５】
様々な特定のガラスについて本明細書において説明したが、いくつかの実施形態において、任意の冷間成形可能なガラスが使用され得る。
【００６６】
本明細書において開示される物品のいくつかの実施形態は、自動車内装において有用であり、というのも、そのような物品は、湾曲したディスプレイに適合する非平面状カバーを提供するためである。非平面状ディスプレイに適合させるために、カバーは、最適な密着を保証するため、および高品質の視野を可能にするために、当該非平面状ディスプレイの形状に密接に一致しなければならない。高い光学品質で費用対効果が高いカバーを提供することも望ましい。正確な形状にカバーを熱間成形するステップは、その所望の形状を達成するのが困難である。さらに、ガラスが使用される場合、当該カバーをその軟化点に加熱する場合の下落効果（例えば、歪、およびマーキング）を最小にすることは困難である。冷間成形の概念は、これらの問題に対処し、ガラスの使用を可能にするが、冷間成形された形状を維持し剛性を提供するのに十分な支持を提供することにおいて、新たな困難を作り出す。軟質ガラス基板を規定形状へと冷間成形する能力は、高品質で、費用対効果の高い解決策のための機会を提示する。
【００６７】
その上、本明細書において説明される物品は、多くの場合に望ましいコーティングおよび表面処理にも適合する。そのようなコーティングの例としては、反射防止（ＡＲ）コーティング、防幻（ＡＧ）コーティング、ならびに装飾的および／または機能性コーティングが挙げられる。そのような表面処理の例としては、ＡＧ表面、触覚フィードバックを提供する力覚表面などが挙げられる。ＡＲおよびＡＧコーティングならびにＡＧ表面は、様々な困難な周囲照明条件においてディスプレイの可視性を向上し得る。高品質の多層ＡＲコーティングプロセスは、典型的には、蒸着またはスパッタコーティング技術を用いて適用される。これらの技術は、通常、当該プロセスの性質上、平坦な表面への被着に制限される。非平面状の三次元表面にこれらのコーティングを提供することは、困難であり、さらに、当該プロセスのコストを増加させる。装飾的インクコーティングは、様々な形状の表面／湾曲した表面に適用することができるが、しかしながら、これらのコーティングを平坦な表面に適用するプロセスは、よりシンプルで、より良好に確立されており、さらに費用対効果がより高い。さらに、表面処理（典型的には、エッチング処理によって形成される）も、典型的に、平坦な表面に適用される。
【００６８】
いくつかの実施形態において、特定の形状に冷間成形されることが意図されるガラス片にディスプレイを取り付けるための様々なプロセスについて説明する。冷間成形された湾曲したガラス物品を提供する能力は、熱間成形／曲げプロセスを排除する点において、かなりの利点を提供する。熱間成形プロセスの排除は、コストおよび品質の両方の向上である。プロセス工程を排除するので、コストについては明確であり、品質は、ガラスを成形するために軟化点までガラスを加熱する必要がないため、向上する。ガラスを高温に加熱することは、光学的および寸法的の両方において、初期のガラス表面を乱し得る。自動車内装のためのガラスは、高い割合のディスプレイ用途を有することが予想され、当該ディスプレイは、ガラスの歪みおよび平面度に対して非常に敏感であり、冷間成形プロセスを好む。首尾良い実践のための第一段階は、当該ディスプレイをカバーガラスに取り付ける、またはラミネートするプロセスであろう。
【００６９】
本明細書において説明されるいくつかの実施形態において、「ダイ（ｄｉｅ）」の使用について説明する。本明細書において使用される場合、ダイは、ガラス基板に所望の形状を付与するため、ならびに非平面状の剛性支持構造体を当該ガラス基板に取り付けるために使用される構造体を含む。ダイ自体は、最終物品の一部ではないが、多くの最終物品を作製するために繰り返し使用され得る。１つまたは複数の実施形態において、用語「ダイ」は、物体に所望の形状を付与するために使用される用具を意味する。そのような実施形態において、「ダイ」は、少なくとも２つの部品：第一部品および第二部品、を有し、それらは、当該第一および第二部品の間に配置された軟質物体に所望の形状を付与するために一緒にプレスされ得る。非平面状の剛性支持構造体が、当該冷間成形されたガラス基板に接着されると、当該ダイは除去され得、当該非平面状の剛性支持構造体は、当該冷間成形されたガラス基板の当該所望の形状を維持する。冷間成形されたガラス基板に接着された非平面状の剛性支持構造体を含む複数の物品に対して同じ形状を再現性よく正確に作製するために、ダイは、何回も再使用され得る。
【００７０】
いくつかの実施形態において、射出成形プロセスは、本明細書において説明される平坦なガラス基板を、当該ガラス基板の主要面上に支持構造体を射出成形することによって作製された、冷間成形され湾曲した物品へと変えるために使用され、結果として、湾曲したディスプレイに適合する従順性を有する、当該ガラス基板を規定形状に保持するための優れた支持構造体を提供する。
【００７１】
いくつかの実施形態において、射出成形は、冷間成形されたガラス基板の表面に接着される非平面状の剛性支持構造体を形成するために使用される。任意の好適な射出成形プロセスおよび材料を使用することができる。例えば、ガラス基板を冷間成形し適所に保持するためにダイが使用され得、その一方で、ダイにおけるチャネルを使用して、非平面状の剛性支持構造体が射出成形され、当該冷間成形されたガラス基板に取り付けられる。例えば、ポリ塩化ビニル（ＰＶＣ）および熱可塑性ポリウレタン（ＴＰＵ）は、当該非平面状の剛性支持構造体を射出成形するために使用される一般的な材料の２つである。いくつかの実施形態において、反応射出成形（ＲＩＭ）が使用され得る。ＲＩＭにおいて使用される一般的材料としては、ポリウレタンポリ尿素、ポリイソシアヌレート、ポリエステル、ポリフェノール、ポリエポキシド、およびナイロン６が挙げられる。異なる材料は、異なる操作パラメータを有し得る。機械、操作パラメータ（例えば、圧力、流量、温度）、および鋳型設計は、異なる材料に対して異なり得る。典型的な射出成形温度は、３００°Ｆから４５０°Ｆの範囲であり、典型的なプロセス圧力は、２００ｐｓｉ（約１．３７９ＭＰａ）から１０００ｐｓｉ（約６．８９５ＭＰａ）を超える範囲であり得る。しかし、任意の好適なプロセスパラメータを使用することができる。
【００７２】
いくつかの実施形態において、以前の平坦なガラス基板を冷間成形して非平面状の剛性支持構造体に接着するために、ダイレクトボンディング（ｄｉｒｅｃｔ  ｂｏｎｄｉｎｇ）プロセスが使用される。例えば、当該ガラスを当該非平面状の剛性支持構造体に押し付けつつ、当該ガラス基板を、冷間成形された形状にプレスするためにダイが使用され得る。当該ガラス基板を当該非平面状の剛性支持構造体に取り付けるために、任意の好適なタイプの接着方法、例えば、接着剤など、を使用することができる。
【００７３】
射出成形またはダイレクトボンディングのどちらかは、当該ガラス基板に付与される応力を最小限に抑えしつつ、冷間成形された形状を支持および維持するために当該ガラス基板の主要面のかなりの部分に対する支持を提供することができる。
【００７４】
いくつかの実施形態において、説明される方法および結果として得られる物品は、高い品質を示し、光学特性と他の特性の統合を可能にする。
【００７５】
本明細書において説明される物品は、湾曲したディスプレイに対する優れた密着性および高い光学品質を示すことが期待される。軟質ガラス基板は、当該湾曲したディスプレイに適応することができる可撓性を有し得る。冷間成形は、平坦なガラス基板の高品質を維持するが、熱間成形プロセスでは、そのような高品質は低下されるであろう。この概念はさらに、優れた応力管理も可能にし、大きなエリアに対して支持を提供することによって冷間成形応力を最小にする。
【００７６】
いくつかの実施形態において、当該物品は、高品質のコーティングと、湾曲した基板表面上の表面処理とを容易に統合することができ、通常、そのようなコーティングは平坦な部分に限定される。当該コーティングおよび／または表面処理は、冷間成形の前にガラス基板に適用してもよく、一方、コーティングされたおよび／または処理されたガラス基板の冷間成形は、熱間成形に関連する問題（すなわち、ハンドリングおよび／または高い処理温度による当該コーティングおよび／または表面処理への損傷）を回避する。
【００７７】
いくつかの実施形態において、物品は、１つまたは複数のコーティングを有してもよい。当該コーティングは、装飾的インクコーティング、反射防止コーティング、またはその組み合わせなどの任意の好適なコーティングであり得る。２つ以上のコーティングが存在する場合、例えば、装飾的インクコーティングおよび反射防止コーティングまたは任意の他のコーティングは、重ねてもよく、または当該軟質ガラス基板の同じ面の異なる部分に存してもよく、または当該軟質ガラス基板の異なる面上に存してもよい。
【００７８】
いくつかの実施形態において、接着剤の層が剛性支持構造体上に適用された後、剛性支持構造体の形状に適合するように当該軟質ガラス基板を押すために、ローラー（好ましくは、軟質材料製の、例えば、テフロン（登録商標）のローラー）、ローラーテープ、ピン、またはそれらの組み合わせが使用される。力が、任意の好適な手段によって、複数のローラーおよび／またはピンに適用され、複数のローラーおよび／またはピンによって維持され得る。例えば、空気圧によって、水圧によって、機械的に、または電磁弁により電子的に、全てのローラーまたは全てのピンに、一定の圧力を印可し維持することができる圧力室または多岐管など。同様に、フレキシブルモールド（ｆｌｅｘｉｂｌｅ  ｍｏｌｄ）も使用することができる。
【００７９】
いくつかの実施形態において、ローラー、ローラーテープ、配列されたピン、またはフレキシブルモールドは、軟質ガラス基板と同じくらい幅広くすることができる。別の場合において、それは、１０ｍｍ程度に狭くすることができる。後者の場合、フレキシブルモールドも、縁および／またはセンターラインの両方に沿って適用することができる。ほとんどの場合、ローラー、ローラーテープ、またはピンは、カバーガラスアイテムの片側からスタートし、展開可能表面の生成線（ｇｅｎｅｒａｔｉｏｎ  ｌｉｎｅ）に揃えられたまま、他方の端に向かって移動する。この方法は、冷間成形のプロセスにおけるガラスの座屈および複合曲げ（ｃｏｍｐｏｕｎｄ  ｂｅｎｄｉｎｇ）を避けることができ、したがって、望ましくないガラス座屈および複合曲げによって生じるガラスの破壊のリスクを排除することができ、より小さい半径への冷間曲げを可能にすることができる。
【００８０】
いくつかの実施形態において、本明細書において使用される場合、「生成線」は、接着層に軟質ガラス基板をプレスするために既に力が加えられている基板のエリアと、そのような力がまだ加えられていない基板のエリアとの間の境界を形成する線を意味する。当該生成線は、３Ｄ形状のゼロ主曲率方向に揃えられる。当該軟質ガラス基板を当該支持構造体に接着するプロセスの間、当該生成線は、当該軟質ガラス基板の異なる部分を当該支持構造体に対して連続的にプレスするように、当該軟質ガラス基板を横断する。生成線が、当該軟質ガラス基板の特定の部分を通過すると、当該力は、当該支持構造体に対して当該軟質ガラス基板を保持する接着剤が硬化するまで維持される。
【００８１】
力は、エリアにおける離間されたまたは周期的な部分での力の適用によって、当該エリアにおいて維持され得る。例えば、ローラーテープが、あるエリアを通過するか、または離間されたピンが作動すると、離間されたローラーまたはピンが当該力を維持する。当該離間されたローラーは、当該軟質ガラス基板および当該支持構造体がお互いに対して大きく動かないように、支持構造体に対して軟質ガラス基板を十分良く保持するため、当該ローラーの間のギャップは、力の維持を無効にしない。各ピンまたはローラーが同じ力を加える場合、生成線が通過した当該エリアの一部が、ローラーまたはピンに接触し、他の部分が、ローラー／ピンの間にあったとしても、当該維持される力は、「均一」であると見なされる。
【００８２】
３Ｄ形状の冷間成形に関する追加の開示は、「Ｃｏｌｄ  ｆｏｒｍｅｄ  ｇｌａｓｓ  ａｐｐｌｉｑｕｅ」の名称の、ＭｃＦａｒｌａｎｄらへの国際出願ＰＣＴ／ＵＳ２０１５／０３９８７１号（国際公開第２０１６／００７８１５号）に見出すことができ、なお、当該開示は、参照によりその全体が本明細書に組み入れられる。
【００８３】
いくつかの実施形態において、複雑な３Ｄ形状を有する物品を含む冷間成形されたカバーガラス物品、ならびにこれらのカバーガラス物品を作製するための成形プロセスが提供される。これらの冷間成形された３Ｄカバーガラス物品におけるガラス層は、好ましくは、熱強化ガラス、化学強化ガラス、および／またはガラスラミネートを含む、強化ガラスである。いくつかの実施形態において、より好ましくは、このガラス層は、Ｃｏｒｎｉｎｇ  Ｇｏｒｉｌｌａ（登録商標）ガラスである。
【００８４】
薄いＣｏｒｎｉｎｇ  「Ｇｏｒｉｌｌａ」ガラスは、計器パネルおよび他のディスプレイのためのカバーガラスとしていくつかの魅力的な属性、例えば、より高い耐スクラッチ性、より良好な光学性能、より良好な耐衝撃性など、を有する。Ｃｏｒｎｉｎｇ  Ｇｏｒｉｌｌａガラスの優れた表面応力構造、強度、および厚さは、国際出願ＰＣＴ／ＵＳ２０１５／０３９８７１号（国際公開第２０１６／００７８１５号）において述べられるように、３Ｄ形状を作製するための冷間成形の使用を可能にし、なお、当該出願は、参照によりその全体が本明細書に組み入れられる。
【００８５】
いくつかの実施形態において、冷間成形プロセスは、上記において言及した３Ｄカバーガラス物品を作製するために使用され得る。例えば、接着剤の層が剛性支持構造体に適用された後、当該剛性支持構造体の形状に適合させるために軟質ガラス基板を押すために、ローラーまたはピン（好ましくは、軟質材料、例えば、「テフロン」の）が使用される。ローラーの後方において、冷間成形されたガラスを適所に維持するために、複数の硬いピン（好ましくは、ガラスに引っかき傷をつける問題を避けるために「テフロン」でコーティングされた）を伴うフレキシブルモールドが近づけられる。
【００８６】
いくつかの実施形態において、フレキシブルモールドは、軟質ガラス基板と同じくらい幅広くすることができる。別の場合において、それは、１０ｍｍ程度に狭くすることができる。後者の場合、フレキシブルモールドも、縁および／またはセンターラインの両方に沿って適用することができる。ほとんどの場合、ローラーは、カバーガラスアイテムの片側からスタートし、展開可能表面の生成線に揃えられたまま、他方の端に向かって移動する。この方法は、冷間成形のプロセスにおけるガラスの座屈および複合曲げを避けることができ、したがって、望ましくないガラス座屈および複合曲げによって生じるガラスの破壊のリスクを排除することができ、より小さい半径への冷間曲げを可能にすることができる。
【００８７】
いくつかの実施形態において、当該ディスプレイは、オプティカルボンディング、エアギャップボンディング、または任意の好適な手段によって、当該軟質ガラス基板に取り付けることができる。
【００８８】
オプティカルボンディングは、本明細書において言及される場合、光学的に透明な接着剤を使用してガラス基板をディスプレイに取り付ける方法である。当該透明な接着剤は、ディスプレイとガラス基板との間の表面全体に適用される。この接着方法は、全ての空気および気泡を表示エリアまたはディスプレイエリアから除去する。ディスプレイとガラス基板との間の空気および気泡の除去は、とりわけ、日光条件下において顕著である、表面と空気との間の反射を排除し、その結果、コントラストおよび視角を高める。オプティカルボンディングプロセスのために最も一般的に使用される光学的接着剤は、シリコーン、エポキシ、およびポリウレタンである。
【００８９】
本明細書において言及されるエアギャップボンディングは、接着剤を使用してガラス基板をディスプレイに取り付ける、代替方法である。オプティカルボンディングとは対照的に、接着剤は、ディスプレイの外縁の周りまたはディスプレイの不作用エリアにおいて、ディスプレイとガラス基板との間に適用される。当該接着剤は、ディスプレイの表示エリアと重ならない場合、透明であっても不透明であってもよい。この方法は、結果として、ディスプレイとガラス基板との間にいくらかの「エアギャップ」を生じる。エアギャップボンディングは、タッチスクリーンおよびパネルに対して使用される、最も効果的で一般的な接着方法である。
【００９０】
本明細書において説明されるいくつかの実施形態は、以下に一覧される多くの利点のうちの少なくとも１つを有する：
ｉ．製造プロセスの融通性
ａ．ディスプレイは、ガラス基板または剛性支持構造体に取り付けることができる。
【００９１】
ｂ．ディスプレイは、剛性支持構造体がガラス基板に取り付けられる前または後のどちらかにおいて、ガラス基板に取り付けることができる。
【００９２】
ｉｉ．ラミネーション品質の向上−当該支持構造体は、永久的な剛性固定具であり、当該基板の他の部分の冷間成形の際の最初、ディスプレイとガラス基板との間の全ての相対的移動を防ぎ、ラミネーション品質を向上させる。
【００９３】
ｉｉｉ．支持構造体のための材料の選択−当該支持構造体は、金属、セラミック、合金、強化プラスチック、およびゴムなどの任意の材料で作製することができる。
【００９４】
ｉｖ．層間剥離を防ぐための応力離隔（ｓｔｒｅｓｓ  ｉｓｏｌａｔｉｏｎ）−支持構造体によって維持される固定形状は、さらなる加工によって引き起こされる任意の応力を離隔し、その結果、当該基板からのディスプレイの層間剥離を排除する。
【００９５】
ｖ．冷間成形の前の、ガラス基板のコーティングまたは表面処理の容易さ。
【００９６】
ｖｉ．提案されるプロセスは、設計の融通性を提供しつつ、ラミネーション品質を向上させ、歩留まりを高め、ならびにコストを削減する。
【００９７】
図は、必ずしも一定の縮尺で描かれていない。様々な図の異なる部分は、概念をより良く説明するために、他の部分に対して同じ縮尺で描かれていない部分をいくつか有する場合がある。
【００９８】
図１Ａは、第一剛性支持構造体１２０を伴う軟質ガラス基板１１０の上面図１００を示している。当該軟質ガラス基板１１０の第一部分１３０は、第一剛性支持構造体１２０が固定されている当該軟質ガラス基板１１０のエリアの一部である。軟質ガラス基板１１０の第一部分１３０は、第一固定形状１３５を有する。第一部分１３０の境界は、第一剛性支持構造体１２０の外側境界と一致する。第一剛性支持構造体１２０の外側境界と、第一部分１３０の境界との間のギャップは、説明目的のためだけに示されており、誇張されている。第一固定形状１３５は図に示されておらず、それは、平面状または非平面状であり得る。
【００９９】
第一部分１３０は、第一剛性支持構造体１２０の周りに、破線で描かれたエリアとして図１Ａに示されている。当該軟質ガラス基板１１０の第二部分１３２は、第一剛性支持構造体によって固定されていない当該軟質ガラス基板１１０のエリアとして定義される。
【０１００】
いくつかの実施形態において、軟質ガラス基板１１０の第一部分１３０は、ダイレクトボンディング、ダイ成形、プレス成形、または任意の好適な手段を使用することによって、第一剛性支持構造体１２０に固定することができる。
【０１０１】
いくつかの実施形態において、第一剛性支持構造体１２０は、金属、合金、セラミック、プラスチック、ゴム、強化プラスチック、およびガラス、またはそれらの組み合わせの群から選択される材料で作製され得る。
【０１０２】
いくつかの実施形態において、軟質ガラス基板１１０の第一部分１３０の第一固定形状１３５は、円形、正方形、長方形、多角形、三角形、および楕円形、またはそれらの組み合わせの群から選択される形状であり得る。
【０１０３】
図１Ｂは、図１Ａに示される平面１−１’に対応する、第一剛性支持構造体１２０を伴う軟質ガラス基板１１０の断面図１５０を示している。
【０１０４】
図２から８は、軟質ガラス基板１１０の第一部分１３０または第一剛性支持構造体１２０に第一ディスプレイ１４０を取り付ける様々な組み合わせの上面図および対応する断面図を示している。可能な組み合わせのいくつかとしては、これらに限定されるわけではないが、平面状のガラス基板に取り付けられた平面状のディスプレイ、非平面状のガラス基板に取り付けられた平面状のディスプレイ、剛性支持構造体に取り付けられた平面状のディスプレイ、平面状の基板に取り付けられた非平面状のディスプレイ、非平面状の基板に取り付けられた非平面状のディスプレイ、剛性支持構造体に取り付けられた非平面状のディスプレイが挙げられる。
【０１０５】
いくつかの実施形態において、さらなる組み合わせは、様々な接着方法、例えば、オプティカルボンディング、またはエアギャップボンディング、あるいはガラス基板または剛性支持構造体にディスプレイを取り付けるための任意の好適な手段など、を含み得る。
【０１０６】
図２Ａは、平面形状を有する軟質ガラス基板１１０の第一部分１３０に直接取り付けられた、平面形状を有する第一ディスプレイ１４０の上面図２００を示している。いくつかの実施形態において、第一ディスプレイ１４０は、オプティカルボンディングによって軟質ガラス基板１１０の第一部分１３０に取り付けられ得る。
【０１０７】
図２Ｂは、図２Ａに示される平面２−２’に対応する、軟質ガラス基板１１０の第一部分１３０に直接取り付けられた、平面形状を有する第一ディスプレイ１４０の断面図２５０を示している。
【０１０８】
図３Ａは、エアギャップボンディングによって、平面形状を有する軟質ガラス基板１１０の第一部分１３０に取り付けられた、平面形状を有する第一ディスプレイ１４０の上面図３００を示している。光学接着剤３１０は、第一ディスプレイ１４０と軟質ガラス基板１１０との間にハーメチックシールが形成されるように、ディスプレイの外縁の周りに適用され得る。エアギャップボンディング法は、結果として、ディスプレイとガラス基板との間に、不作用エリアとして定義される、エアギャップ３２０を生じる。
【０１０９】
いくつかの実施形態において、エアギャップ３２０の当該エリアは、基板または剛性支持構造体にディスプレイを取り付ける方法に応じて変わり得る。エアギャップ３２０の当該エリアは、ディスプレイ１４０が第一剛性支持構造体１２０に取り付けられる場合、軟質ガラス基板１１０と比べて大きくあり得る。
【０１１０】
図３Ｂは、図３Ａに示される平面３−３’に対応する、軟質ガラス基板１１０の第一部分１３０に取り付けられた、平面形状を有する第一ディスプレイ１４０の断面図３５０を示している。
【０１１１】
図４Ａは、接着剤３１０を使用して、第一剛性支持構造体１２０に取り付けられた第一ディスプレイ１４０の上面図４００を示している。いくつかの実施形態において、当該第一ディスプレイ１４０は、軟質ガラス基板１１０の第一部分１３０の第一固定形状１３５と同じ平面形状を有する。
【０１１２】
図４Ｂは、図３Ａに示される平面３−３’に対応する、光学接着剤３１０を使用して第一剛性支持構造体１２０に取り付けられた第一ディスプレイ１４０の断面図４５０を示している。
【０１１３】
図５は、光学接着剤３１０を使用してエアギャップボンディングによって軟質ガラス基板１１０に取り付けられた第一ディスプレイ１４０の断面５００を示している。いくつかの実施形態において、当該第一ディスプレイ１４０は、平面形状を有し、ならびに軟質ガラス基板１１０の第一部分１３０の第一固定形状１３５は、非平面状である。
【０１１４】
図６は、エアギャップボンディング、オプティカルボンディングによって、または任意の好適な手段によって、第一剛性支持構造体１２０に取り付けられた第一ディスプレイ１４０の断面図６００を示している。いくつかの実施形態において、当該第一ディスプレイ１４０は、平面形状を有し、ならびに軟質ガラス基板１１０の第一部分１３０の第一固定形状１３５は、非平面状である。
【０１１５】
図７は、オプティカルボンディング、ダイレクトボンディング、または任意の好適な手段によって、軟質ガラス基板１１０に直接取り付けられた第一ディスプレイ１４０の断面図７００を示している。いくつかの実施形態において、当該第一ディスプレイ１４０は、非平面形状を有し、ならびに軟質ガラス基板１１０の第一部分１３０の第一固定形状１３５は、非平面状である。
【０１１６】
図８は、エアギャップボンディング、オプティカルボンディング、ダイレクトボンディング、または任意の好適な手段によって、第一剛性支持構造体１２０に取り付けられた第一ディスプレイ１４０の断面図８００を示している。いくつかの実施形態において、当該第一ディスプレイ１４０は、非平面形状を有し、ならびに軟質ガラス基板１１０の第一部分１３０の第一固定形状１３５は、非平面状である。
【０１１７】
いくつかの実施形態において、第一ディスプレイ１４０は、第一剛性支持構造体１２０によって軟質ガラス基板１１０の第一部分１３０を、固定された第一形状１３５に固定した後に、軟質ガラス基板１１０の第一部分１３０に取り付けられる。
【０１１８】
図９Ａは、剛性支持構造体によって当該基板の第一部分を、固定された第一形状に固定した後に、ディスプレイを軟質ガラス基板１１０の第一部分１３０に取り付ける、プロセスフローチャートを示している。当該ステップは、以下の順序において実施される：
ステップ９１０：軟質ガラス基板１１０の第一部分１３０を第一剛性支持構造体１２０によって第一固定形状１３５に固定する
ステップ９２０：第一ディスプレイ１４０を軟質ガラス基板１１０の第一部分１３０または第一剛性支持構造体１２０に取り付ける
ステップ９３０：第一部分１３０を固定し、第一ディスプレイ１４０を取り付けた後に、軟質ガラス基板１１０の第一部分１３０の第一固定形状１３５および当該取り付けられた第一ディスプレイ１４０を維持しながら、軟質ガラス基板１１０の第二部分１３２を第二固定形状１３７へと冷間成形する
ステップ９４０：軟質ガラス基板１１０の第二部分１３２を、第二剛性支持構造体１２５によって第二固定形状１３７に固定する。
【０１１９】
第一ディスプレイ１４０は平面状であり、第一固定形状１３５が平面状である、いくつかの実施形態において、当該ディスプレイ１４０は、第一剛性支持構造体１２０によって軟質ガラス基板１１０の第一部分１３０を、固定された第一形状１３５に固定する前に、軟質ガラス基板１１０の第一部分１３０に取り付けられる。
【０１２０】
図９Ｂは、剛性支持構造体によって当該基板の第一部分を、固定された第一形状に固定する前に、ディスプレイを軟質ガラス基板１１０の第一部分１３０に取り付けるプロセスフローチャートを示している。当該ステップは、以下の順序において実施される：
ステップ９２０：第一ディスプレイ１４０を軟質ガラス基板１１０の第一部分１３０または第一剛性支持構造体１２０に取り付ける
ステップ９１０：軟質ガラス基板１１０の第一部分１３０を第一剛性支持構造体１２０によって第一固定形状１３５に固定する
ステップ９３０：第一部分１３０を固定し、第一ディスプレイ１４０を取り付けた後に、軟質ガラス基板１１０の第一部分１３０の第一固定形状１３５および当該取り付けられた第一ディスプレイ１４０を維持しながら、軟質ガラス基板１１０の第二部分１３２を第二固定形状１３７へと冷間成形する
ステップ９４０：軟質ガラス基板１１０の第二部分１３２を、第二剛性支持構造体１２５によって第二固定形状１３７に固定する。
【０１２１】
図１０Ａは、軟質ガラス基板１１０の第一部分１３０に取り付けられたディスプレイ１４０、ならびに非平面形状に冷間成形され、第二剛性支持構造体１２５によって第二固定形状１３７に固定された、軟質ガラス基板１１０の第二部分１３２の上面図１０００を示している。軟質ガラス基板１１０の第二部分１３２の非平面性は、視角により、図１０Ａには示すことができない。この実施形態において、平面状ディスプレイは、平面状軟質ガラス基板の平面状第一部分に取り付けられているが、基板とディスプレイ形状のいくつかの他の組み合わせも可能であることは理解および評価されるべきである。
【０１２２】
図１０Ｂは、軟質ガラス基板１１０の第一部分１３０に取り付けられたディスプレイ１４０、ならびに非平面形状に冷間成形され、第二剛性支持構造体１２５によって第二固定形状１３７に固定された軟質ガラス基板１１０の第二部分１３２の、図１０Ａに示される５−５’に沿った断面図１０５０を示している。
【０１２３】
いくつかの実施形態において、前に説明したように、第一ディスプレイ１４０は、様々な組み合わせにおいて軟質ガラス基板１１０の第一部分１３０または第一剛性支持構造体に取り付けられ得、その一方で、軟質ガラス基板の第二部分１３２は、非平面形状に冷間成形される。
【０１２４】
いくつかの実施形態において、平面状ディスプレイ１４０は、光学接着剤３１０を使用して軟質ガラス基板１１０の非平面状第一部分１３０に取り付けられ、その一方で、当該軟質ガラス基板の第二部分１３２は、非平面形状に冷間成形される。
【０１２５】
いくつかの実施形態において、平面状ディスプレイ１４０は、好適な手段によって第一剛性構造体１２０に取り付けられ、その一方で、軟質ガラス基板の第二部分１３２は、非平面形状に冷間成形される。
【０１２６】
いくつかの実施形態において、非平面状ディスプレイ１４０は、光学接着剤３１０を使用して軟質ガラス基板１１０の非平面状第一部分１３０に取り付けられ、その一方で、当該軟質ガラス基板の第二部分１３２は、非平面形状に冷間成形される。
【０１２７】
いくつかの実施形態において、非平面状ディスプレイ１４０は、好適な手段によって第一剛性構造体１２０に取り付けられ、その一方で、軟質ガラス基板の第二部分１３２は、非平面形状に冷間成形される。
【０１２８】
ディスプレイを軟質ガラス基板の第一部分に取り付けるための、提案されたプロセスのバリエーションおよび設計の選択肢は、製造プロセスの融通性を高め、優れた品質を維持する。
【０１２９】
いくつかの実施形態において、１つまたは複数の第一ディスプレイ１４０は、お互いに直接接触しないように、軟質ガラス基板１１０の１つまたは複数の第一部分１３０に取り付けられ得る。図１１は、軟質ガラス基板１１０の第二部分１３２によって分離された軟質ガラス基板１１０の２つの第一部分１３０に取り付けられた２つの第一ディスプレイ１４０の断面図１１００を示している。いくつかの実施形態において、当該第一部分１３０は、平面形状を有し得、または非平面形状を有し得、あるいは当該第一部分１３０の１つは平面形状を有し得、他の１つは非平面形状を有し得る。第二部分１３２は、図１１に示されていない非平面の第二固定形状１３７に冷間成形され得る。第一ディスプレイ１４０は、上記において説明した様々な組み合わせのいずれかにおいて、軟質ガラス基板１１０または第一剛性支持構造体１２０のどちらかに取り付けられ得る。
【０１３０】
いくつかの実施形態において、１つまたは複数の第一ディスプレイ１４０が、第一剛性支持構造体１２０の一部によって分離されるように、軟質ガラス基板１１０の第一部分１３０に取り付けられ得る。図１２は、第一剛性支持構造体１２０の一部によって分離された軟質ガラス基板１１０の第一部分１３０に取り付けられた２つの第一ディスプレイ１４０の断面図１２００を示している。
【０１３１】
いくつかの実施形態において、当該プロセスはさらに、軟質ガラス基板の第三部分を第三剛性支持構造体によって第三固定形状に固定するステップと、第二ディスプレイを当該軟質ガラス基板の当該第三部分または当該第三剛性支持構造体に取り付けるステップと、を含み得、この場合、当該軟質ガラス基板の当該第二部分を当該第二固定形状に冷間成形するステップと、当該軟質ガラス基板の当該第二部分を当該第二剛性支持構造によって当該第二固定形状に固定するステップは、当該第三部分を固定するステップおよび当該第二ディスプレイを取り付けるステップの後に、当該軟質ガラス基板の当該第三部分の当該第三固定形状および取り付けられた第二ディスプレイを維持しながら実施される。
【０１３２】
図１３Ａは、お互いに直接には接触せず、第二剛性支持構造体１２５によって分離されるように、軟質ガラス基板１１０の第一部分１３０に取り付けられた２つのディスプレイ１４０の上面図１３００を示している。当該軟質ガラス基板１１０の第二部分１３２は、冷間成形され、第二剛性支持構造体１２５によって第二固定形状１３７に固定される。当該固定された第二形状１３７は非平面状である。
【０１３３】
冷間成形後の第二部分１３２の非平面性は、上からの視角のため、図１３Ａでは見えないが、６−６’平面に対応する図１３Ａの断面図１３５０である図１３Ｂでは明確に見られる。
【０１３４】
図１４は、連続的に作動するピン１４１０を使用して軟質ガラス基板１１０の第二部分１３２を冷間成形するプロセス１４００を示している。ピンブロック１４２０は、当該ピンブロックの高さの一部を通ってドリル加工または機械加工された空洞１４３０を有し得、それにより、当該ピン１４１０は、接着剤（図には示されていない）によってコーティングされた第二剛性支持構造体１２５の一部の輪郭によって決定されて、上下に移動することができ、当該第二剛性支持構造体１２５に対して、軟質ガラス基板がプレスされる。ピンブロック１４２０から突出するピン１４１０の長さは、クランプ機構を使用して調節することができる。いくつかの実施形態において、クランプ１４８２および１４８４は、アクチュエーターからの入力信号を受信することによって作動し、例えば、クランプ１４８２および１４８４は、ロックされた構成１４９０において示されており、クランプ１４８２および１４８４は、ロックされていない構成１４８０において示されている。
【０１３５】
いくつかの実施形態において、ピンブロック１４２０は、空洞１４３０を通るピン１４１０に一定の圧力を加え、維持するために、入口コネクタ１４５０に接続された圧力多岐管１４７０を収容する。垂直方向におけるピン１４１０の動きは、アクチュエーター機構によって制御することができる。
【０１３６】
いくつかの実施形態において、ピン１４１０は、円柱形、三角形、および四角形からなる群より選択される断面を有し得る。ピン１４１０は、金属、セラミック、プラスチック、複合材、ゴム、およびそれらの組み合わせからなる群より選択される材料で作製され得る。
【０１３７】
当該アクチュエーター機構は、水圧式、空圧式、電気的、および機械入力信号、またはそれらの組み合わせを含む群から選択され得る。いくつかの実施形態において、個々のピン、ピンの列、ピンの行、ピンの配列、またはそれらの任意の組み合わせは、軟質ガラス基板１１０に力を加えるためにまたは加えないために作動することができる。
【０１３８】
いくつかの実施形態において、ピン１４１０の列は、１つまたは複数のピンを作動させることによって初期の力が加えられ、直近に作動されたピンの位置によって生成線が形成され、生成線が通過した後に軟質ガラス基板１１０に対して力の適用が移動しない作動されたピンによって接着剤が硬化するまで維持されるように、連続的に作動され得る。
【０１３９】
いくつかの実施形態において、ピン１４１０は、軟質ガラス基板１１０の第二部分１３２のみが第二剛性支持構造体１２５に対して押し付けられるように、個別に作動され得る。
【０１４０】
いくつかの実施形態において、ピンブロック１４２０における全てのピン１４１０は、初期の力が、全ての作動されたピンによって加えられ、生成線が、先導するピン１４１０の列の位置によって形成され、接着剤が硬化するまで、生成線が通過する当該軟質基板１１０のエリアに対する力の適用を維持しながら、軟質ガラス基板１１０を第二剛性支持構造体１２５の形状に冷間成形するために生成線を基板にわたって移動させるように、ロックされていない構成１４８０のクランプ１４８２および１４８４によって同時に作動され得る。
【０１４１】
いくつかの実施形態において、第二剛性支持構造体１２５に適用される接着剤は、好ましくは、高強度の構造用接着剤である。例示的な高強度の構造用接着剤としては、Ｌｏｃｔｉｔｅ高純度Ｍ−１２１  ＨＰエポキシ、３Ｍ  Ｓｃｏｔｃｈ  Ｗｅｌｄ  ＤＰ  ４２０エポキシ、Ｌｏｃｔｉｔｅ  Ｈ４８００アクリル樹脂、３Ｍ  Ａｕｔｏ  Ｇｌａｓｓ  Ｗｉｎｄｓｈｉｅｌｄウレタン、およびＣＲＬ  Ｄｏｗ  Ｃｏｒｎｉｎｇ  ９９５シリコーンが挙げられる。
【０１４２】
いくつかの実施形態において、空洞１４３０は、圧力多岐管１４７０に接続される。圧力多岐管１４７０における圧力は、任意の好適な手段１４６０、例えば、入口コネクタ１４５０を通る圧縮された空気または油など、によって発生させることができる。
【０１４３】
いくつかの実施形態において、ローラー、ローラーテープ、ピンの端に取り付けられたローラー、またはそれらの任意の組み合わせは、それらが第二剛性支持構造体１２５に押し付けられたときに、軟質ガラス基板１１０に圧力を加え維持するために、使用され得る。
【０１４４】
図１５Ａは、プレス成形１５００の例示的プロセスを示している。当該プロセスは、ディスプレイ１４０および第一剛性支持構造体１２０が取り付けられる軟質ガラス基板１１０にプレスモールド１５１０を押し付けるステップを含む。接着の際、プレスモールド１５１０は、接着剤（図に示されていない）およびその下の第二剛性支持構造体１２５に対して、軟質ガラス基板１１０を上から押し付け、引張応力、圧縮応力、またはそれらの組み合わせが、当該軟質ガラス基板１１０に生じ得る。この応力は、物品のいくらかの割合に破壊を生じさせ、歩留まりを低下させ得る。その上、当該軟質ガラス基板１１０は、硬化していない接着剤に対して滑動し得、これは、厚さの均一性および接着層のコンフォーマリティ（ｃｏｎｆｏｒｍａｌｉｔｙ）に影響を及ぼす可能性がある。本明細書において説明されるいくつかの実施形態、例えば、化学強化または熱強化された軟質ガラス基板の冷間成形など、は、加工の際に軟質ガラス基板１１０に生じる応力に打ち勝つのに十分なガラス強度を提供することによって、特に展開可能な形状および／または複雑な展開可能な形状を有する物品のための、プレス成形プロセスを改良し、結果として、プレス成形および同様のプロセスに関する歩留まりを増加させる。矢印は、当該モールドならびに、ディスプレイ１４０および第一剛性支持構造体１２０が取り付けられる軟質ガラス基板１１０の移動の方向を示している。
【０１４５】
図１５Ｂは、プレス成形プロセスのプロセス工程１５５０を示しており、この場合、軟質ガラス基板１１０の第二部分１３２が第二剛性支持構造体１２５の形状にプレスされ、所望の最終製品を形成すると、プレスモールドは、後退される。矢印は、プロセスが終了したときに最終製品から離されるプレスモールドの移動の方向を示している。
【０１４６】
図１６は、いくつかの実施形態において作製され得る、これらに限定されるわけではないが、モニターを有する、計器群、コンソールディスプレイ、またはセンタースタックディスプレイなどを含む、自動車内装ディスプレイの部分である、部品１６００の実施例を示している。冷間成形された軟質ガラス基板１１０は、第二剛性支持構造体１２５に接着される。当該冷間成形されたガラス基板１１０は、第二非平面状剛性支持構造体１２５に直接は接触していない開口領域１６５０を含む。開口領域１６５０は、第一剛性支持構造体１２０によって維持される非平面形状を有し得る。ディスプレイ１４０のモニターは、開口領域１６５０に重ねられ得る。剛性支持構造体１２５は、自動車の他の部品に取り付けられるように設計され得る。
【０１４７】
いくつかの実施形態において、当該ディスプレイ１４０は、軟質ガラス基板１１０を剛性支持構造体１２５によって固定形状に固定し、当該固定された軟質ガラス基板１１０を固定形状へと冷間成形した後で、当該軟質ガラス基板１１０に取り付けられる。当該冷間成形された軟質ガラス基板１１０は、平面形状を有する１つまたは複数の部分と、非平面形状を有する１つまたは複数の部分とを有していてもよい。当該冷間成形された軟質ガラス基板１１０は、これらに限定されるわけではないが、複雑な展開可能な形状、展開可能な形状、またはそれらの組み合わせを有していてもよい。
【０１４８】
図１７Ａは、剛性支持構造体１２５を伴う軟質ガラス基板１１０の上面図１７００を示している。図１７Ｂは、図１７Ａに示された７−７’に沿った、断面図１７２０を示している。７−７’平面に沿って、当該剛性支持構造体１２５は、１つまたは複数の開口部１７１０を有し、冷間成形ステップが終了した後に、そこを通してディスプレイを当該冷間成形された軟質ガラス基板１１０に取り付けることができる。
【０１４９】
図１７Ｃは、剛性支持構造体１２５を伴う冷間成形された軟質ガラス基板１１０および当該冷間成形されたガラス基板に取り付けられたディスプレイ１４０の上面図１７４０を示している。図１７Ｄは、図１７Ｃに示された８−８’平面に沿った、断面図１７６０を示している。
【０１５０】
いくつかの実施形態において、軟質ガラス基板１１０の冷間成形は、例えば、射出成形、プレス成形、または任意の好適な手段を使用して、剛性支持構造体１２５への取り付けの前に行われ得る。
【０１５１】
いくつかの実施形態において、軟質ガラス基板１１０の冷間成形は、例えば、ローラーテープ、ピン、または任意の好適な手段を使用して、剛性支持構造体１２５への取り付けと同時に実施することができる。
【０１５２】
図１８は、当該軟質ガラス基板１１０を冷間成形し、剛性支持構造体１２５に接着した後に、ディスプレイ１４０を軟質ガラス基板１１０に取り付ける、プロセスフローチャートを示している。当該ステップは、以下の順序において実施される：
ステップ１８１０：当該軟質ガラス基板１１０を冷間成形し、剛性支持構造体１２５に接着する。
【０１５３】
ステップ１８２０：開口部１７１０を通して、ディスプレイ１４０を当該軟質ガラス基板１１０または剛性支持構造体に取り付ける。
【０１５４】
本開示の態様（１）は、軟質ガラス基板の第一部分を第一剛性支持構造体によって第一固定形状に固定するステップと、第一ディスプレイを当該軟質ガラス基板の当該第一部分または当該第一剛性支持構造体に取り付けるステップと、当該第一部分を固定し、当該第一ディスプレイを取り付けた後、当該軟質ガラス基板の当該第一部分の当該第一固定形状および当該取り付けられた第一ディスプレイを維持しながら、当該軟質ガラス基板の第二部分を第二固定形状に冷間成形するステップと、当該軟質ガラス基板の当該第二部分を第二剛性支持構造体によって当該第二固定形状に固定するステップとを含むプロセスに関する。
【０１５５】
本開示の態様（２）は、上記第一ディスプレイは平面状であり、上記第一固定形状は平面状であり、ならびに、上記第一ディスプレイを上記軟質ガラス基板の上記第一部分に取り付けた後に、当該軟質ガラス基板の当該第一部分が、上記第一剛性支持構造体によって上記第一固定形状に固定される、態様（１）に記載のプロセスに関する。
【０１５６】
本開示の態様（３）は、上記第一ディスプレイを上記軟質ガラス基板の上記第一部分に取り付ける前に、当該軟質ガラス基板の当該第一部分が、上記第一剛性支持構造体によって上記第一固定形状に固定される、態様（１）に記載のプロセスに関する。
【０１５７】
本開示の態様（４）は、上記第一固定形状が平面状である、態様（１）または態様（２）に記載のプロセスに関する。
【０１５８】
本開示の態様（５）は、上記第一固定形状が非平面状である、態様（１）または態様（３）に記載のプロセスに関する。
【０１５９】
本開示の態様（６）は、上記第一ディスプレイが非平面状である、態様（１）または態様（３）に記載のプロセスに関する。
【０１６０】
本開示の態様（７）は、  上記第一固定形状が、上記軟質ガラス基板の上記第一部分を冷間成形することによって形成される、態様（１）から態様（６）のいずれか１つに記載のプロセスに関する。
【０１６１】
本開示の態様（８）は、上記第一ディスプレイの上記形状が、上記第一固定形状と同じである、態様（１）から態様（７）のいずれか１つに記載のプロセスに関する。
【０１６２】
本開示の態様（９）は、上記第一剛性支持構造体が、上記軟質ガラス基板の上記第一部分に永久的に取り付けられる、態様（１）から態様（８）のいずれか１つに記載のプロセスに関する。
【０１６３】
本開示の態様（１０）は、上記第二固定形状が非平面状である、態様（１）から態様（９）のいずれか１つに記載のプロセスに関する。
【０１６４】
本開示の態様（１１）は、上記第二剛性支持構造体が、上記軟質ガラス基板の上記第二部分に永久的に取り付けられる、態様（１）から態様（１０）のいずれか１つに記載のプロセスに関する。
【０１６５】
本開示の態様（１２）は、上記第一ディスプレイが、オプティカルボンディングまたはエアギャップボンディングから選択される方法を使用して、上記軟質ガラス基板または上記第一剛性支持構造体に取り付けられる、態様（１）から態様（１１）のいずれか１つに記載のプロセスに関する。
【０１６６】
本開示の態様（１３）は、さらに、軟質ガラス基板の第三部分を第三剛性支持構造体によって第三固定形状に固定するステップと、第二ディスプレイを当該軟質ガラス基板の当該第三部分または当該第三剛性支持構造体に取り付けるステップと、を含み、この場合、当該軟質ガラス基板の当該第二部分を当該第二固定形状に冷間成形するステップと、当該軟質ガラス基板の当該第二部分を当該第二剛性支持構造によって当該第二固定形状に固定するステップは、当該第三部分を固定するステップおよび当該第二部分を取り付けるステップの後に、当該軟質ガラス基板の当該第三部分の当該第三固定形状および取り付けられた第二ディスプレイを維持しながら実施される、態様（１）から態様（１２）のいずれか１つに記載のプロセスに関する。
【０１６７】
本開示の態様（１４）は、上記軟質ガラス基板が、化学強化ガラスを含む、態様（１）から態様（１３）のいずれか１つに記載のプロセスに関する。
【０１６８】
本開示の態様（１５）は、さらに、上記第一部分を固定するステップおよび上記第一ディスプレイを取り付ける前に、当該軟質ガラス基板は平面のまま、当該軟質ガラス基板に少なくとも１つのコーティングを適用するステップを含む、態様（１）から態様（１４）のいずれか１つに記載のプロセスに関する。
【０１６９】
本開示の態様（１６）は、上記少なくとも１つのコーティングのうちの１つが、装飾的インクコーティングである、態様（１５）に記載のプロセスに関する。
【０１７０】
本開示の態様（１７）は、上記少なくとも１つのコーティングのうちの１つが反射防止コーティングである、態様（１５）または（１６）に記載のプロセスに関する。
【０１７１】
本開示の態様（１８）は、上記軟質ガラス基板が、上記第一剛性支持構造体に直接取り付けられる、態様（１）から態様（１７）のいずれか１つに記載のプロセスに関する。
【０１７２】
本開示の態様（１９）は、さらに、接着の前に、上記第一剛性支持構造体および上記軟質ガラス基板のうちの少なくとも一方に接着剤を適用するステップを含む、態様（１）から態様（１８）のいずれか１つに記載のプロセスに関する。
【０１７３】
本開示の態様（２０）は、上記軟質ガラス基板が、ローラーテープ、機械的保持器、プレス成形、またはダイ成形から選択される方法を使用して上記第一剛性支持構造体に接着される、態様（１）から態様（１９）のいずれか１つに記載のプロセスに関する。
【０１７４】
本開示の態様（２１）は、軟質ガラス基板の第一部分を第一剛性支持構造体によって第一固定形状に固定するステップと、第一ディスプレイを当該軟質ガラス基板の当該第一部分または当該第一剛性支持構造体に取り付けるステップと、当該第一部分を固定し、当該ディスプレイを取り付けた後、当該軟質ガラス基板の当該第一部分の当該第一固定形状および当該取り付けられた第一ディスプレイを維持しながら、当該軟質ガラス基板の第二部分を第二固定形状に冷間成形するステップと、当該軟質ガラス基板の当該第二部分を第二剛性支持構造体によって当該第二固定形状に固定するステップとを含むプロセスによって形成された物品に関する。
【０１７５】
本開示の態様（２２）は、剛性支持構造体によって非平面状の固定形状に固定された、冷間成形された軟質ガラス基板と、当該冷間成形された軟質ガラス基板に取り付けられたディスプレイとを含む物品であって、当該ディスプレイと当該冷間成形された軟質ガラス基板との間に残留応力が存在しない、物品に関する。
【０１７６】
本開示の態様（２３）は、軟質ガラス基板を非平面状の固定形状へと冷間成形するステップと、当該軟質ガラス基板を剛性支持構造に取り付けるステップと、冷間成形ステップおよび当該軟質ガラス基板を剛性支持構造体に取り付けるステップの後に、ディスプレイを当該軟質ガラス基板または当該剛性支持構造体に取り付けるステップとを含むプロセスに関する。
【０１７７】
本開示の実施形態は、添付の図面に示されるそれらの実施形態を参照しながら本明細書において詳細に説明され、当該図面において、同じまたは機能的に同様の要素を示すために同様の参照番号が使用される。「一実施形態」、「ある実施形態」、「いくつかの実施形態」、「ある特定の実施形態において」などに対する言及は、説明される実施形態が、特定の特徴、構造、または特性を含み得ることを示しているが、必ずしも全ての実施形態が当該特定の特徴、構造、または特性を含み得るわけではない。さらに、そのような表現は、必ずしも同じ態様について言及しているとは限らない。さらに、特定の特徴、構造、または特性が、ある実施形態に関連して説明されている場合、明確に説明されているか否かにかかわらず、他の実施形態に関連して、そのような特徴、構造、または特性にも影響を及すことは、当業者の知識の範囲内であると言える。
【０１７８】
本明細書において、上限値および下限値を含む数値の範囲が列挙されている場合、特定の状況において特に明記されない限り、当該範囲は、それらの端点ならびに範囲内の全ての整数および分数を含むことが意図される。特許請求の範囲が、範囲を定義するときに列挙された特定の値に限定されることは意図されない。さらに、量、濃度、または他の値もしくはパラメータが、範囲として、１つまたは複数の好ましい範囲として、あるいは好ましい上限値と好ましい下限値とによるリストとして与えられる場合、これは、任意の上側範囲限界もしくは好ましい値と任意の下側範囲限界もしくは好ましい値とによる任意の対から形成される全ての範囲を、そのような対が別々に開示されているかどうかに関わらず、具体的に開示しているものとして理解されるべきである。最後に、値または範囲の端点の説明において用語「約」が使用される場合、本開示は、言及された特定の値または端点を含むと理解されるべきである。数値または範囲の端点が、「約」を列挙するかどうかにかかわらず、当該数値または範囲の端点は、２つの実施形態：「約」によって修飾されるものと、「約」によって修飾されないもの、を包含することが意図される。
【０１７９】
本明細書において使用される場合、用語「約」は、量、サイズ、配合、パラメータ、ならびに他の量および特性が、正確でなく、正確であることを必要としないが、所望の場合、許容範囲、換算係数、四捨五入、測定誤差など、ならびに当業者に既知の他の因子、を反映して、概算値であっても、および／またはより大きくても、もしくはより小さくてもよいことを意味する。
【０１８０】
本明細書において使用される場合、「含む（ｃｏｍｐｒｉｓｉｎｇ）」は、オープンエンド形式の移行句である。移行句「含む（ｃｏｍｐｒｉｓｉｎｇ）」の後の要素の一覧は、非排他的な一覧であり、そのため、当該一覧において具体的に列挙されるもの以外の要素が存在していてもよい。
【０１８１】
用語「または」は、本明細書において使用される場合、包括的であり、より詳細には、句「ＡまたはＢ」は、「Ａ、Ｂ、あるいはＡとＢの両方」を意味する。排他的な「または」は、本明細書において、例えば、「ＡまたはＢのどちらか」および「ＡまたはＢの一方」などの用語によって指定される。
【０１８２】
要素または成分を説明するための不定冠詞「ａ」および「ａｎ」は、これらの要素または成分の１つまたは少なくとも１つが存在することを意味する。これらの冠詞は、慣習的に、被修飾名詞が単数名詞であることを意味するために用いられるが、本明細書において使用される場合、冠詞「ａ」および「ａｎ」は、特定の例において明記されない限り、複数名詞も包含する。同様に、定冠詞「ｔｈｅ」は、本明細書において使用される場合、特定の例において明記されない限り、被修飾名詞が、単数であってもまたは複数であってもよいことを意味する。
【０１８３】
用語「ｗｈｅｒｅｉｎ」は、構造の一連の特性の列挙を導入するために、オープンエンド形式の移行句として使用される。
【０１８４】
実施例は、本開示の例示であり、限定ではない。通常本分野において遭遇する様々な条件およびパラメータの他の好適な変更および適合は、当業者にとって明らかであり、本開示の趣旨および範囲内である。
【０１８５】
本明細書において様々な実施形態について説明してきたが、それらは、単に一例として示されたものであって、制限ではない。適合および変更は、本明細書において提示される教示およびガイダンスに基づく、当該開示される実施形態の同等物の意味および範囲内であることが意図されることは明らかであるべきである。したがって、本開示の趣旨および範囲から逸脱することなく、本明細書において開示される実施形態に対して、形態および詳細における様々な変更を為すことができることは、当業者に明らかであろう。本明細書において提示される実施形態の要素は、必ずしも互いに排他的ではないが、当業者によって理解されるように、様々なニーズを満たすために置き換えてもよい。
【０１８６】
本明細書において用いられる語句または専門用語は、説明目的のためのものであり、限定を目的とするものではないことは理解されたい。本開示の広さおよび範囲は、上記において説明されるいずれの例示的実施形態によっても制限されるべきではなく、以下の特許請求の範囲およびその同等物によってのみ定義されるべきである。
【０１８７】
以下、本発明の好ましい実施形態を項分け記載する。
【０１８８】
実施形態１
軟質ガラス基板の第一部分を第一剛性支持構造体によって第一固定形状に固定するステップと、
第一ディスプレイを当該軟質ガラス基板の当該第一部分または当該第一剛性支持構造体に取り付けるステップと、
当該第一部分を固定するステップおよび、当該第一ディスプレイを取り付けるステップの後、当該軟質ガラス基板の当該第一部分の当該第一固定形状および当該取り付けられた第一ディスプレイを維持しながら：
当該軟質ガラス基板の第二部分を第二固定形状に冷間成形するステップと、
当該軟質ガラス基板の当該第二部分を第二剛性支持構造体によって当該第二固定形状に固定するステップと
を含む、方法。
【０１８９】
実施形態２
上記第一ディスプレイは平面状であり、
上記第一固定形状が平面状であり、
上記第一ディスプレイを上記軟質ガラス基板の上記第一部分に取り付けるステップの後に、当該軟質ガラス基板の当該第一部分が、上記第一剛性支持構造体によって上記第一固定形状に固定される、
実施形態１に記載の方法。
【０１９０】
実施形態３
上記第一ディスプレイを上記軟質ガラス基板の上記第一部分に取り付けるステップの前に、当該軟質ガラス基板の当該第一部分が、上記第一剛性支持構造体によって上記第一固定形状に固定される、実施形態１に記載の方法。
【０１９１】
実施形態４
上記第一固定形状が平面状である、実施形態１または２に記載の方法。
【０１９２】
実施形態５
上記第一固定形状が非平面状である、実施形態１または３に記載の方法。
【０１９３】
実施形態６
上記第一ディスプレイが非平面状である、実施形態１または３に記載の方法。
【０１９４】
実施形態７
上記第一固定形状が、上記軟質ガラス基板の上記第一部分を冷間成形することによって形成される、実施形態１から６のいずれか１つに記載の方法。
【０１９５】
実施形態８
上記第一ディスプレイの上記形状が、上記第一固定形状と同じである、実施形態１から７のいずれか１つに記載の方法。
【０１９６】
実施形態９
上記第一剛性支持構造体が、上記軟質ガラス基板の上記第一部分に永久的に取り付けられる、実施形態１から８のいずれか１つに記載の方法。
【０１９７】
実施形態１０
上記第二固定形状が非平面状である、実施形態１から９のいずれか１つに記載の方法。
【０１９８】
実施形態１１
上記第二剛性支持構造体が、上記軟質ガラス基板の上記第二部分に永久的に取り付けられる、実施形態１から１０のいずれか１つに記載の方法。
【０１９９】
実施形態１２
上記第一ディスプレイが、オプティカルボンディングまたはエアギャップボンディングから選択される方法を使用して、上記軟質ガラス基板または上記第一剛性支持構造体に取り付けられる、実施形態１から１１のいずれか１つに記載の方法。
【０２００】
実施形態１３
さらに、
上記軟質ガラス基板の第三部分を第三剛性支持構造体によって第三固定形状に固定するステップと、
第二ディスプレイを当該軟質ガラス基板の当該第三部分または当該第三剛性支持構造体に取り付けるステップと、
を含み、
この場合：
当該軟質ガラス基板の第二部分を第二固定形状に冷間成形するステップと
当該軟質ガラス基板の当該第二部分を当該第二剛性支持構造体によって当該第二固定形状に固定するステップが、
当該第三部分を固定するステップおよび当該第二ディスプレイを取り付けるステップの後に、当該軟質ガラス基板の当該第三部分の当該第三固定形状および取り付けられた第二ディスプレイを維持しながら実施される、
実施形態１から１２のいずれか１つに記載の方法。
【０２０１】
実施形態１４
上記軟質ガラス基板が、化学強化ガラスを含む、実施形態１から１３のいずれか１つに記載の方法。
【０２０２】
実施形態１５
さらに、上記第一部分を固定するステップおよび上記第一ディスプレイを取り付けるステップの前に、当該軟質ガラス基板は平面のまま、当該軟質ガラス基板に少なくとも１つのコーティングを適用するステップを含む、実施形態１から１４のいずれか１つに記載の方法。
【０２０３】
実施形態１６
上記少なくとも１つのコーティングのうちの１つが、装飾的インクコーティングである、実施形態１５に記載の方法。
【０２０４】
実施形態１７
上記少なくとも１つのコーティングのうちの１つが反射防止コーティングである、実施形態１５または１６に記載の方法。
【０２０５】
実施形態１８
上記軟質ガラス基板が、上記第一剛性支持構造体に直接取り付けられる、実施形態１から１７のいずれか１つに記載の方法。
【０２０６】
実施形態１９
さらに、接着の前に、上記第一剛性支持構造体および上記軟質ガラス基板のうちの少なくとも一方に接着剤を適用するステップ
を含む、実施形態１から１８のいずれか１つに記載の方法。
【０２０７】
実施形態２０
上記軟質ガラス基板が、ローラーテープ、機械的保持器、プレス成形、またはダイ成形から選択される方法を使用して上記第一剛性支持構造体に接着される、実施形態１から１９のいずれか１つに記載の方法。
【０２０８】
実施形態２１
軟質ガラス基板の第一部分を第一剛性支持構造体によって第一固定形状に固定するステップと、
第一ディスプレイを当該軟質ガラス基板の当該第一部分または当該第一剛性支持構造体に取り付けるステップと、
当該第一部分を固定するステップおよび、当該ディスプレイを取り付けるステップの後、当該軟質ガラス基板の当該第一部分の当該第一固定形状および当該取り付けられた第一ディスプレイを維持しながら：
当該軟質ガラス基板の第二部分を第二固定形状に冷間成形するステップと、
当該軟質ガラス基板の当該第二部分を第二剛性支持構造体によって当該第二固定形状に固定するステップと
を含む方法によって形成された物品。
【０２０９】
実施形態２２
剛性支持構造体によって非平面状の固定形状に固定された、冷間成形された軟質ガラス基板と、
当該冷間成形された軟質ガラス基板に取り付けられたディスプレイと
を含み、当該ディスプレイと当該冷間成形された軟質ガラス基板との間に残留応力が存在しない、物品。
【０２１０】
実施形態２３
軟質ガラス基板を非平面状の固定形状へと冷間成形するステップと、
当該軟質ガラス基板を剛性支持構造に取り付けるステップと、
冷間成形ステップおよび当該軟質ガラス基板を剛性支持構造体に取り付けるステップの後に、ディスプレイを当該軟質ガラス基板または当該剛性支持構造体に取り付けるステップと
を含む方法。
【符号の説明】
【０２１１】
１００、２００、３００、４００、１０００、１３００、１７００、１７４０  上面図
１１０  軟質ガラス基板
１２０  第一硬質支持構造体
１２５  第二硬質支持構造体
１３０  第一部分
１３２  第二部分
１３５  第一固定形状
１３７  第二固定形状
１４０  第一ディスプレイ
１５０、２５０、３５０、４５０、５００、６００、７００、１０５０、１１００、１２００、１３５０、１７２０、１７６０  断面図
３１０  光学接着剤
３２０  エアギャップ
１４００  プロセス
１４１０  ピン
１４２０  ピンブロック
１４３０  空洞
１４５０  入口コネクタ
１４６０  好適な手段
１４７０  圧力多岐管
１４８０  ロックされていない構成
１４８２、１４８４  クランプ
１４９０  ロックされた構成
１５００  プレス成形
１５１０  プレスモールド
１５５０  プロセス工程
１６００  部品
１６５０  開口領域
１７１０  開口部
【図１Ａ】
2019537747.tif 000008
【図１Ｂ】
2019537747.tif 000009
【図２Ａ】
2019537747.tif 000010
【図２Ｂ】
2019537747.tif 000011
【図３Ａ】
2019537747.tif 000012
【図３Ｂ】
2019537747.tif 000013
【図４Ａ】
2019537747.tif 000014
【図４Ｂ】
2019537747.tif 000015
【図５】
2019537747.tif 000016
【図６】
2019537747.tif 000017
【図７】
2019537747.tif 000018
【図８】
2019537747.tif 000019
【図９Ａ】
2019537747.tif 000020
【図９Ｂ】
2019537747.tif 000021
【図１０Ａ】
2019537747.tif 000022
【図１０Ｂ】
2019537747.tif 000023
【図１１】
2019537747.tif 000024
【図１２】
2019537747.tif 000025
【図１３Ａ】
2019537747.tif 000026
【図１３Ｂ】
2019537747.tif 000027
【図１４】
2019537747.tif 000028
【図１５Ａ】
2019537747.tif 000029
【図１５Ｂ】
2019537747.tif 000030
【図１６】
2019537747.tif 000031
【図１７Ａ】
2019537747.tif 000032
【図１７Ｂ】
2019537747.tif 000033
【図１７Ｃ】
2019537747.tif 000034
【図１７Ｄ】
2019537747.tif 000035
【図１８】
2019537747.tif 000036
【国際調査報告】
2019537747.tif 000037
2019537747.tif 000038
2019537747.tif 000039